(57)【要約】  下記一般式（１）で表される潜在性添加剤。2014021023.tif 000135（式中、Ａは、五員環又は六員環の芳香環又は複素環を表し、Ｒ1及びＲ2は、それぞれ独立に、水素原子、ハロゲン原子、シアノ基、水酸基、ニトロ基、カルボキシル基、置換基を有していてもよい炭素原子数１〜４０のアルキル基、炭素原子数６〜２０のアリール基、炭素原子数７〜２０のアリールアルキル基又は炭素原子数２〜２０の複素環含有基を表し、Ｒ4は、炭素原子数１〜２０のアルキル基、炭素原子数２〜２０のアルケニル基、炭素原子数６〜２０のアリール基、炭素原子数７〜２０のアリールアルキル基、炭素原子数２〜２０の複素環含有基又はトリアルキルシリル基を表す。）
2014021023.tif 000002
【特許請求の範囲】
【請求項１】
下記一般式（１）で表される潜在性添加剤。
【化１】
2014021023.tif 000118
（式中、Ａは、五員環又は六員環の芳香環又は複素環を表し、
Ｒ1及びＲ2は、それぞれ独立に、水素原子、ハロゲン原子、シアノ基、水酸基、ニトロ基、カルボキシル基、置換基を有していてもよい炭素原子数１〜４０のアルキル基、炭素原子数６〜２０のアリール基、炭素原子数７〜２０のアリールアルキル基又は炭素原子数２〜２０の複素環含有基を表し、
Ｒ4は、炭素原子数１〜２０のアルキル基、炭素原子数２〜２０のアルケニル基、炭素原子数６〜２０のアリール基、炭素原子数７〜２０のアリールアルキル基、炭素原子数２〜２０の複素環含有基又はトリアルキルシリル基を表し、
Ｒ1、Ｒ2及びＲ4で表されるアルキル基又はアリールアルキル基中のメチレン基は、炭素−炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ'−、＞Ｐ＝Ｏ、−Ｓ−Ｓ−又は−ＳＯ2−から選ばれた基の組み合わせで置き換わっていてもよく、Ｒ’は、水素原子又は炭素原子数１〜８のアルキル基を表し、
複数のＲ2同士は結合してベンゼン環又はナフタレン環を形成していてもよく、
複数のＲ2及びＲ4はそれぞれ同じでも異なっていてもよく、
ｎは、１〜１０の整数を表し、
ｄは、１〜３の整数を表し、
ｋは、１〜３の整数を表し、
Ｘは、直接結合、窒素原子、酸素原子、硫黄原子、リン原子、下記〔化２〕で表される基、＞Ｐ＝Ｏ、＞Ｃ＝Ｏ、＞ＮＲ10、＞ＰＲ10、−ＯＲ10、−ＳＲ10、−ＮＲ10Ｒ11又は−ＰＲ10Ｒ11又はｎと同数の価数を有する置換基を有していてもよい炭素原子数１〜１２０の脂肪族炭化水素基、置換基を有していてもよい炭素原子数６〜３５の芳香環含有炭化水素基、置換基を有していてもよい炭素原子数２〜３５の複素環含有基を表し、Ｒ10及びＲ11は、水素原子、置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表し、該脂肪族炭化水素基、芳香環含有炭化水素基及び複素環含有基は、炭素一炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ'−、＞Ｐ＝Ｏ、−Ｓ−Ｓ−、−ＳＯ2−又は窒素原子から選ばれた基の組み合わせで置き換わっていてもよく、上記芳香環又は複素環は、他の環と縮合されていてもよい。但し、Ｘが窒素原子、リン原子又は下記〔化２〕で表される基の場合、ｎは３であり、Ｘが酸素原子又は硫黄原子の場合、ｎは２であり、Ｘが＞Ｃ＝Ｏ、−ＮＨ−ＣＯ−、−ＣＯ−ＮＨ−、＞ＮＲ10又は＞ＰＲ10の場合、ｎは２であり、Ｘが−ＯＲ10、−ＳＲ10、−ＮＲ10Ｒ11又は−ＰＲ10Ｒ11の場合、ｎが１であり、Ｘは、Ａと一緒になって環を形成していてもよい。）
【化２】
2014021023.tif 000119
【請求項２】
上記一般式（１）中、Ａがベンゼン環であることを特徴とする請求項１に記載の潜在性添加剤。
【請求項３】
上記一般式（１）中、Ｒ4が炭素原子数２〜９のアルコキシカルボニル基であることを特徴とする請求項１又は２に記載の潜在性添加剤。
【請求項４】
請求項１〜３のいずれか１項に記載の潜在性添加剤を含有する組成物。
【請求項５】
下記一般式（２）で表される化合物。
【化３】
2014021023.tif 000120
（式中、Ａは、五員環又は六員環の芳香環又は複素環を表し、
Ｒ201及びＲ202は、それぞれ独立に、水素原子、ハロゲン原子、シアノ基、水酸基、ニトロ基、カルボキシル基、置換基を有していてもよい炭素原子数１〜４０のアルキル基、炭素原子数６〜２０のアリール基、炭素原子数７〜２０のアリールアルキル基又は炭素原子数２〜２０の複素環含有基を表し、
ｄは、１〜３の整数を表し、
ｋは、１〜３の整数を表し、
Ｒ204は、炭素原子数１〜２０のアルキル基、炭素原子数２〜２０のアルケニル基、炭素原子数６〜２０のアリール基、炭素原子数７〜２０のアリールアルキル基、炭素原子数２〜２０の複素環含有基又はトリアルキルシリル基を表し、
該Ｒ201、Ｒ202及びＲ204で表されるアルキル基又はアリールアルキル基中のメチレン基は、炭素−炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｏ−ＣＯ−Ｓ−、−Ｓ−ＣＯ−Ｏ−、−ＣＯ−ＮＨ−、−ＮＨ−ＣＯ−、−ＮＨ−ＣＯ−Ｏ−、−ＮＲ'−、＞Ｐ＝Ｏ、−Ｓ−Ｓ−、又は−ＳＯ2から選ばれた基の組み合わせで置き換わっていてもよく、Ｒ’は、水素原子又は炭素原子数１〜８のアルキル基を表し、
複数のＲ202同士は結合してベンゼン環又はナフタレン環を形成していてもよく、
複数のＲ202及びＲ204はそれぞれ同じでも異なっていてもよく、
Ｘ2は、酸素原子、硫黄原子、下記〔化４〕で表される基、＞Ｃ＝Ｏ、−ＮＨ−ＣＯ−、−ＣＯ−ＮＨ−、＞ＮＲ12、＞ＰＲ12又は下記一般式（３）、（４）あるいは下記[化１０]の群で表されるいずれかの置換基を表し、Ｒ12は、水素原子、置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表し、該脂肪族炭化水素基、芳香環含有炭化水素基及び複素環含有基は、炭素一炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｏ−ＣＯ−Ｓ−、−Ｓ−ＣＯ−Ｏ−、−ＣＯ−ＮＨ−、−ＮＨ−ＣＯ−、−ＮＨ−ＣＯ−Ｏ−、−ＮＲ'−、＞Ｐ＝Ｏ、−Ｓ−Ｓ−、又は−ＳＯ2−から選ばれた基の組み合わせで置き換わっていてもよく、上記芳香環又は複素環は、他の環と縮合されていてもよい。
Ｘ2は、Ａと一緒になって環を形成していてもよい。）
【化４】
2014021023.tif 000121
【化５】
2014021023.tif 000122
（上記一般式（３）中、Ｙ1及びＹ5は、それぞれ独立に、直接結合、炭素原子数１〜４のアルキレン基を表し、Ｙ2及びＹ4は、それぞれ独立に、酸素原子又は−ＮＲ13−を表し、Ｒ13は、水素原子又は炭素原子数１〜２０の脂肪族炭化水素基を表し、Ｙ3は、直接結合、−ＮＲ16−、二価の炭素原子数１〜３５の脂肪族炭化水素基、炭素原子数６〜３５の芳香環含有炭化水素基又は、下記一般式（５）で表される置換基を表し、該脂肪族炭化水素基又は炭素原子数６〜３５の芳香環含有炭化水素基は、−ＣＯＯ−、−Ｏ−、−ＯＣＯ−、−ＮＨＣＯ−、−ＮＨ−又は−ＣＯＮＨ−で置き換わっていてもよく、Ｒ14及びＲ15は、それぞれ独立に、水素原子、炭素原子数１〜８のアルキル基、炭素原子数６〜２０のアリール基又は炭素原子数７〜２０のアリールアルキル基を表し、Ｒ16は、水素原子、置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表し、該脂肪族炭化水素基、芳香環含有炭化水素基及び複素環含有基は、炭素一炭素二重結合、−Ｏ−、−Ｓ−、−ＣＯ−、−Ｏ−ＣＯ−、−ＣＯ−Ｏ−又は−ＳＯ2−から選ばれた基の組み合わせで置き換わっていてもよい。）
【化６】
2014021023.tif 000123
（上記一般式（４）中、Ｙ6及びＹ8は、それぞれ独立に、−ＮＲ17−又は酸素原子で中断されていてもよい炭素原子数１〜４のアルキレン基を表し、Ｙ7は、直接結合、−Ｏ−、−Ｓ−、−ＳＯ2−、−ＣＲ18Ｒ19−又は下記[化７]〜[化９]で表されるいずれかの置換基を表し、Ｒ17は、水素原子又は炭素原子数１〜２０の脂肪族炭化水素基を表し、Ｒ18及びＲ19は、それぞれ独立に、水素原子又は置換基を有していてもよい炭素原子数１〜８のアルキル基を表し、Ｒ100及びＲ101は、それぞれ独立に、水素原子、ハロゲン原子、シアノ基、水素基、ニトロ基、カルボキシル基、炭素原子数１〜８のアルキル基又は炭素原子数１〜８のアルコキシ基を表し、ｅは１〜４の数を表し、ｆは１〜４の数を表す。）
【化７】
2014021023.tif 000124
（上記式中、Ｒ21は水素原子、置換基を有していてもよいフェニル基、又は炭素原子数３〜１０のシクロアルキル基を表し、Ｒ22は炭素原子数１〜１０のアルキル基、炭素原子数１〜１０のアルコキシ基、炭素原子数２〜１０のアルケニル基又はハロゲン原子を表し、上記アルキル基、アルコキシ基及びアルケニル基は置換基を有していてもよく、ａは０〜５の整数である。）
【化８】
2014021023.tif 000125
（式中、Ｒ102及びＲ103は、それぞれ独立に、水素原子、ハロゲン原子、シアノ基、水酸基、ニトロ基、カルボキシル基、炭素原子数１〜８のアルキル基又は炭素原子数１〜８のアルコキシ基を表し、ｉは１〜４の数を表し、ｊは１〜４の数を表す。）
【化９】
2014021023.tif 000126
（上記式中、Ｒ23及びＲ24は、それぞれ独立に、置換基を有していてもよい炭素原子数１〜１０のアルキル基、置換基を有していてもよい炭素原子数６〜２０のアリール基、置換基を有していてもよい炭素原子数６〜２０のアリールオキシ基、置換基を有していてもよい炭素原子数６〜２０のアリールチオ基、置換基を有していてもよい炭素原子数６〜２０のアリールアルケニル基、置換基を有していてもよい炭素原子数７〜２０のアリールアルキル基、置換基を有していてもよい炭素原子数２〜２０の複素環含有基又はハロゲン原子を表し、該アルキル基及びアリールアルキル基中のメチレン基は不飽和結合、−Ｏ−又は−Ｓ−で置き換わっていてもよく、Ｒ23は、隣接するＲ23同士で環を形成していてもよく、ｂは０〜４の数を表し、ｃは０〜８の数を表し、ｇとｈの数の合計は２〜４である。）
【化１０】
2014021023.tif 000127
（式中、Ｒ31は、水素原子、置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表し、該脂肪族炭化水素基は、炭素一炭素二重結合、−Ｏ−、−Ｓ−、−ＣＯ−、−Ｏ−ＣＯ−、−ＣＯ−Ｏ−又は−ＳＯ2−で置き換わっていてもよい。）
【化１１】
2014021023.tif 000128
（上記一般式（５）中、Ｙ9及びＹ10は、それぞれ独立に、炭素原子数１〜４のアルキレン基を表す。）
【請求項６】
下記一般式（６）で表される化合物。
【化１２】
2014021023.tif 000129
（式中、Ａは、五員環又は六員環の芳香環又は複素環を表し、
Ｒ301及びＲ302は、それぞれ独立に、水素原子、ハロゲン原子、シアノ基、水酸基、ニトロ基、カルボキシル基、置換基を有していてもよい炭素原子数１〜４０のアルキル基、炭素原子数６〜２０のアリール基、炭素原子数７〜２０のアリールアルキル基又は炭素原子数２〜２０の複素環含有基を表し、
ｄは、１〜３の整数を表し、
ｋは、１〜３の整数を表し、
Ｒ304は、炭素原子数１〜２０のアルキル基、炭素原子数２〜２０のアルケニル基、炭素原子数６〜２０のアリール基、炭素原子数７〜２０のアリールアルキル基、炭素原子数２〜２０の複素環含有基又はトリアルキルシリル基を表し、
Ｒ301、Ｒ302及びＲ304で表されるアルキル基又はアリールアルキル基中のメチレン基は、炭素−炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｏ−ＣＯ−Ｓ−、−Ｓ−ＣＯ−Ｏ−、−ＣＯ−ＮＨ−、−ＮＨ−ＣＯ−、−ＮＨ−ＣＯ−Ｏ−、−ＮＲ'−、＞Ｐ＝Ｏ、−Ｓ−Ｓ−、−ＳＯ2−又は窒素原子から選ばれた基の組み合わせで置き換わっていてもよく、Ｒ’は、水素原子又は炭素原子数１〜８のアルキル基を表し、
複数のＲ302同士は結合してベンゼン環又はナフタレン環を形成していてもよく、
複数のＲ302及びＲ304はそれぞれ同じでも異なっていてもよく、
Ｘ3は、下記一般式（７）で表される置換基を表す。
Ｘ3は、Ａと一緒になって環を形成していてもよく、上記芳香環又は複素環は、他の環と縮合されていてもよい。）
【化１３】
2014021023.tif 000130
（上記一般式（７）中、Ｙ11は、三価の炭素原子数３〜３５の脂肪族炭化水素基、炭素原子数３〜３５の脂環族炭化水素基、炭素原子数６〜３５の芳香環含有炭化水素基若しくは炭素原子数２〜３５の複素環含有基を表し、Ｚ1、Ｚ2及びＺ3は、それぞれ独立に、直接結合、−Ｏ−、−Ｓ−、＞ＣＯ、−ＣＯ−Ｏ−、−Ｏ−ＣＯ−、−ＳＯ2−、−ＳＳ−、−ＳＯ−、＞ＮＲ32、＞ＰＲ32又は置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表し、Ｒ32は、水素原子、置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表し、該脂肪族炭化水素基は、炭素一炭素二重結合、−Ｏ−、−Ｓ−、−ＣＯ−、−Ｏ−ＣＯ−、−ＣＯ−Ｏ−又は−ＳＯ2−から選ばれた基の組み合わせで置き換わっていてもよい。
【請求項７】
下記一般式（８）で表される化合物。
【化１４】
2014021023.tif 000131
（式中、Ａは、五員環又は六員環の芳香環又は複素環を表し、
Ｒ401及びＲ402は、それぞれ独立に、水素原子、ハロゲン原子、シアノ基、水酸基、ニトロ基、カルボキシル基、置換基を有していてもよい炭素原子数１〜４０のアルキル基、炭素原子数６〜２０のアリール基、炭素原子数７〜２０のアリールアルキル基又は炭素原子数２〜２０の複素環含有基を表し、
ｄは、１〜３の整数を表し、
ｋは、１〜３の整数を表し、
Ｒ404は、炭素原子数１〜２０のアルキル基、炭素原子数２〜２０のアルケニル基、炭素原子数６〜２０のアリール基、炭素原子数７〜２０のアリールアルキル基、炭素原子数２〜２０の複素環含有基又はトリアルキルシリル基を表し、
Ｒ401、Ｒ402及びＲ404で表されるアルキル基又はアリールアルキル基中のメチレン基は、炭素−炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｏ−ＣＯ−Ｓ−、−Ｓ−ＣＯ−Ｏ−、−ＣＯ−ＮＨ−、−ＮＨ−ＣＯ−、−ＮＨ−ＣＯ−Ｏ−、−ＮＲ'−、＞Ｐ＝Ｏ、−Ｓ−Ｓ−、又は−ＳＯ2から選ばれた基の組み合わせで置き換わっていてもよく、Ｒ’は、水素原子又は炭素原子数１〜８のアルキル基を表し、
複数のＲ402同士は結合してベンゼン環又はナフタレン環を形成していてもよく、
複数のＲ402及びＲ404はそれぞれ同じでも異なっていてもよく、
ｎは４〜６の数を表し、
Ｘ4は、ｎ＝４のとき下記一般式（９）で表される置換基を表し、ｎ＝５のとき下記一般式（１０）で表される置換基を表し、ｎ＝６のとき下記一般式（１１）で表される置換基を表す。
Ｘ4は、Ａと一緒になって環を形成していてもよく、上記芳香環又は複素環は、他の環と縮合されていてもよい。）
【化１５】
2014021023.tif 000132
（上記一般式（９）中、Ｙ12は、炭素原子、又は、四価の炭素原子数１〜３５の脂肪族炭化水素基、炭素原子数６〜３５の芳香環含有炭化水素基若しくは炭素原子数２〜３５の複素環含有基を表し、該脂肪族炭化水素基は、−ＣＯＯ−、−Ｏ−、−ＯＣＯ−、−ＮＨＣＯ−、−ＮＨ−又は−ＣＯＮＨ−から選ばれた基の組み合わせで置き換わっていてもよく、Ｚ1〜Ｚ4は、それぞれ独立に、上記一般式（７）におけるＺ1〜Ｚ3で表される基と同じ範囲の基である。）
【化１６】
2014021023.tif 000133
（上記一般式（１０）中、Ｙ13は、五価の炭素原子数２〜３５の脂肪族炭化水素基、炭素原子数６〜３０の芳香環含有炭化水素基又は炭素原子数２〜３０の複素環含有基を表し、該脂肪族炭化水素基は、−ＣＯＯ−、−Ｏ−、−ＯＣＯ−、−ＮＨＣＯ−、−ＮＨ−又は−ＣＯＮＨ−から選ばれた基の組み合わせで置き換わっていてもよく、Ｚ1〜Ｚ5は、それぞれ独立に、上記一般式（７）におけるＺ1〜Ｚ3で表される基と同じ範囲の基である。
【化１７】
2014021023.tif 000134
（上記一般式（１１）中、Ｙ14は、六価の炭素原子数２〜３５の脂肪族炭化水素基、炭素原子数６〜３５の芳香環含有炭化水素基又は炭素原子数２〜３５の複素環含有基を表し、該脂肪族炭化水素基は、−ＣＯＯ−、−Ｏ−、−ＯＣＯ−、−ＮＨＣＯ−、−ＮＨ−又は−ＣＯＮＨ−から選ばれた基の組み合わせで置き換わっていてもよく、Ｚ1〜Ｚ6は、それぞれ独立に、上記一般式（７）におけるＺ1〜Ｚ3で表される基と同じ範囲の基である。）
【発明の詳細な説明】
【技術分野】
【０００１】
本発明は、常温では不活性であり所定の温度に加熱することにより活性化されて機能を発現する潜在性添加剤、及び該潜在性添加剤を含有する組成物に関する。更には、該組成物を用いた、エネルギー線により重合可能な着色感光性組成物及び該着色感光性組成物を用いたカラーフィルタに関する。
【背景技術】
【０００２】
樹脂組成物の耐候性や耐熱性を向上させるために、紫外線吸収剤や酸化防止剤を添加して安定化させる方法が知られている（特許文献１〜４）。【０００３】
しかし、特にフェノール系酸化防止剤は、ポリマ―の劣化に大きく影響するラジカルをトラップする作用があるため、酸化防止剤を重合系内に添加すると、一般に、いわゆる重合禁止剤として作用し、硬化阻害を起こすことが問題となっている（特許文献５）。
【先行技術文献】
【特許文献】
【０００４】
【特許文献１】特開平６−１７９７９８号公報
【特許文献２】特開平７−１０９３８０号公報
【特許文献３】特開平１１−０７１３５５号公報
【特許文献４】特開２００２−０９７２２４号公報
【特許文献５】ＵＳ５２７９８９６Ａ
【発明の概要】
【発明が解決しようとする課題】
【０００５】
従って、本発明の目的は、常温では不活性であり所定の温度に加熱により活性化されて機能を発現する潜在性添加剤を提供することにある。また、本発明の別の目的は、上記潜在性添加剤を用いた組成物を提供することにある。また、本発明の別の目的は、上記組成物に着色剤を加えた着色感光性組成物、特にカラーフィルタに好適な着色感光性組成物を提供することにある。
【課題を解決するための手段】
【０００６】
本発明者等は、鋭意検討を重ねた結果、特定の保護基を有する化合物が潜在性添加剤として有効に機能すること及びこれを用いた組成物が、硬化阻害を起こさず耐熱性に優れることを知見し、また、上記組成物に着色剤を加えた着色感光性組成物が、光学フィルタ（特にカラーフィルタ）の輝度を低下させず、液晶表示パネル等の画像表示装置用カラーフィルタに好適であることを知見し、本発明に到達した。【０００７】
本発明は、上記知見に基づきなされたもので、下記一般式（１）で表される潜在性添加剤を提供するものである。【０００８】
【化１】
2014021023.tif 000003
（式中、Ａは、五員環又は六員環の芳香環又は複素環を表し、
Ｒ1及びＲ2は、それぞれ独立に、水素原子、ハロゲン原子、シアノ基、水酸基、ニトロ基、カルボキシル基、置換基を有していてもよい炭素原子数１〜４０のアルキル基、炭素原子数６〜２０のアリール基、炭素原子数７〜２０のアリールアルキル基又は炭素原子数２〜２０の複素環含有基を表し、
Ｒ4は、炭素原子数１〜２０のアルキル基、炭素原子数２〜２０のアルケニル基、炭素原子数６〜２０のアリール基、炭素原子数７〜２０のアリールアルキル基、炭素原子数２〜２０の複素環含有基又はトリアルキルシリル基を表し、
Ｒ1、Ｒ2及びＲ4で表されるアルキル基又はアリールアルキル基中のメチレン基は、炭素−炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ'−、＞Ｐ＝Ｏ、−Ｓ−Ｓ−又は−ＳＯ2−から選ばれた基の組み合わせで置き換わっていてもよく、Ｒ’は、水素原子又は炭素原子数１〜８のアルキル基を表し、
複数のＲ2同士は結合してベンゼン環又はナフタレン環を形成していてもよく、
複数のＲ2及びＲ4はそれぞれ同じでも異なっていてもよく、
ｎは、１〜１０の整数を表し、
ｄは、１〜３の整数を表し、
ｋは、１〜３の整数を表し、
Ｘは、直接結合、窒素原子、酸素原子、硫黄原子、リン原子、下記〔化２〕で表される基、＞Ｐ＝Ｏ、＞Ｃ＝Ｏ、＞ＮＲ10、＞ＰＲ10、−ＯＲ10、−ＳＲ10、−ＮＲ10Ｒ11又は−ＰＲ10Ｒ11又はｎと同数の価数を有する置換基を有していてもよい炭素原子数１〜１２０の脂肪族炭化水素基、置換基を有していてもよい炭素原子数６〜３５の芳香環含有炭化水素基、置換基を有していてもよい炭素原子数２〜３５の複素環含有基を表し、Ｒ10及びＲ11は、水素原子、置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表し、該脂肪族炭化水素基、芳香環含有炭化水素基及び複素環含有基は、炭素一炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｓ−ＣＯ−Ｏ−、−Ｏ−ＣＯ−Ｓ−、−ＣＯ−ＮＨ−、−ＮＨ−ＣＯ−、−ＮＨ−ＣＯ−Ｏ−、−ＮＲ'−、＞Ｐ＝Ｏ、−Ｓ−Ｓ−、−ＳＯ2−又は窒素原子から選ばれた基の組み合わせで置き換わっていてもよく、上記芳香環又は複素環は、他の環と縮合されていてもよい。但し、Ｘが窒素原子、リン原子又は下記〔化２〕で表される基の場合、ｎは３であり、Ｘが酸素原子又は硫黄原子の場合、ｎは２であり、Ｘが＞Ｃ＝Ｏ、−ＮＨ−ＣＯ−、−ＣＯ−ＮＨ−、＞ＮＲ10又は＞ＰＲ10の場合、ｎは２であり、Ｘが−ＯＲ10、−ＳＲ10、−ＮＲ10Ｒ11又は−ＰＲ10Ｒ11の場合、ｎが１であり、Ｘは、Ａと一緒になって環を形成していてもよい。）【０００９】
【化２】
2014021023.tif 000004
【００１０】
また、本発明は、上記一般式（１）で表される潜在性添加剤を含有する組成物を提供するものである。【００１１】
また、本発明は、上記組成物に着色剤を加えた着色感光性組成物及び該着色感光性組成物を用いたカラーフィルタを提供するものである。【００１２】
また、本発明は、下記一般式（２）、（６）及び（８）で表される新規化合物を提供するものである。【００１３】
【化３】
2014021023.tif 000005
（式中、Ａは、五員環又は六員環の芳香環又は複素環を表し、
Ｒ201及びＲ202は、それぞれ独立に、水素原子、ハロゲン原子、シアノ基、水酸基、ニトロ基、カルボキシル基、置換基を有していてもよい炭素原子数１〜４０のアルキル基、炭素原子数６〜２０のアリール基、炭素原子数７〜２０のアリールアルキル基又は炭素原子数２〜２０の複素環含有基を表し、
ｄは、１〜３の整数を表し、
ｋは、１〜３の整数を表し、
Ｒ204は、炭素原子数１〜２０のアルキル基、炭素原子数２〜２０のアルケニル基、炭素原子数６〜２０のアリール基、炭素原子数７〜２０のアリールアルキル基、炭素原子数２〜２０の複素環含有基又はトリアルキルシリル基を表し、
該Ｒ201、Ｒ202及びＲ204で表されるアルキル基又はアリールアルキル基中のメチレン基は、炭素−炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｏ−ＣＯ−Ｓ−、−Ｓ−ＣＯ−Ｏ−、−ＣＯ−ＮＨ−、−ＮＨ−ＣＯ−、−ＮＨ−ＣＯ−Ｏ−、−ＮＲ'−、＞Ｐ＝Ｏ、−Ｓ−Ｓ−、又は−ＳＯ2から選ばれた基の組み合わせで置き換わっていてもよく、Ｒ’は、水素原子又は炭素原子数１〜８のアルキル基を表し、
複数のＲ202同士は結合してベンゼン環又はナフタレン環を形成していてもよく、
複数のＲ202及びＲ204はそれぞれ同じでも異なっていてもよく、
Ｘ2は、酸素原子、硫黄原子、下記〔化４〕で表される基、＞Ｃ＝Ｏ、−ＮＨ−ＣＯ−、−ＣＯ−ＮＨ−、＞ＮＲ12、＞ＰＲ12又は下記一般式（３）、（４）あるいは下記[化１０]の群で表されるいずれかの置換基を表し、Ｒ12は、水素原子、置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表し、該脂肪族炭化水素基、芳香環含有炭化水素基及び複素環含有基は、炭素一炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｏ−ＣＯ−Ｓ−、−Ｓ−ＣＯ−Ｏ−、−ＣＯ−ＮＨ−、−ＮＨ−ＣＯ−、−ＮＨ−ＣＯ−Ｏ−、−ＮＲ'−、＞Ｐ＝Ｏ、−Ｓ−Ｓ−、又は−ＳＯ2−から選ばれた基の組み合わせで置き換わっていてもよく、上記芳香環又は複素環は、他の環と縮合されていてもよい。
Ｘ2は、Ａと一緒になって環を形成していてもよい。）【００１４】
【化４】
2014021023.tif 000006
【００１５】
【化５】
2014021023.tif 000007
（上記一般式（３）中、Ｙ1及びＹ5は、それぞれ独立に、直接結合、炭素原子数１〜４のアルキレン基を表し、Ｙ2及びＹ4は、それぞれ独立に、酸素原子又は−ＮＲ13−を表し、Ｒ13は、水素原子又は炭素原子数１〜２０の脂肪族炭化水素基を表し、Ｙ3は、直接結合、−ＮＲ16−、二価の炭素原子数１〜３５の脂肪族炭化水素基、炭素原子数６〜３５の芳香環含有炭化水素基又は、下記一般式（５）で表される置換基を表し、該脂肪族炭化水素基又は炭素原子数６〜３５の芳香環含有炭化水素基は、−ＣＯＯ−、−Ｏ−、−ＯＣＯ−、−ＮＨＣＯ−、−ＮＨ−又は−ＣＯＮＨ−で置き換わっていてもよく、Ｒ14及びＲ15は、それぞれ独立に、水素原子、炭素原子数１〜８のアルキル基、炭素原子数６〜２０のアリール基又は炭素原子数７〜２０のアリールアルキル基を表し、Ｒ16は、水素原子、置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表し、該脂肪族炭化水素基、芳香環含有炭化水素基及び複素環含有基は、炭素一炭素二重結合、−Ｏ−、−Ｓ−、−ＣＯ−、−Ｏ−ＣＯ−、−ＣＯ−Ｏ−又は−ＳＯ2−から選ばれた基の組み合わせで置き換わっていてもよい。）【００１６】
【化６】
2014021023.tif 000008
（上記一般式（４）中、Ｙ6及びＹ8は、それぞれ独立に、−ＮＲ17−又は酸素原子で中断されていてもよい炭素原子数１〜４のアルキレン基を表し、Ｙ7は、直接結合、−Ｏ−、−Ｓ−、−ＳＯ2−、−ＣＲ18Ｒ19−又は下記[化７]〜[化９]で表されるいずれかの置換基を表し、Ｒ17は、水素原子又は炭素原子数１〜２０の脂肪族炭化水素基を表し、Ｒ18及びＲ19は、それぞれ独立に、水素原子又は置換基を有していてもよい炭素原子数１〜８のアルキル基を表し、Ｒ100及びＲ101は、それぞれ独立に、水素原子、ハロゲン原子、シアノ基、水素基、ニトロ基、カルボキシル基、炭素原子数１〜８のアルキル基又は炭素原子数１〜８のアルコキシ基を表し、ｅは１〜４の数を表し、ｆは１〜４の数を表す。）【００１７】
【化７】
2014021023.tif 000009
（上記式中、Ｒ21は水素原子、置換基を有していてもよいフェニル基、又は炭素原子数３〜１０のシクロアルキル基を表し、Ｒ22は炭素原子数１〜１０のアルキル基、炭素原子数１〜１０のアルコキシ基、炭素原子数２〜１０のアルケニル基又はハロゲン原子を表し、上記アルキル基、アルコキシ基及びアルケニル基は置換基を有していてもよく、ａは０〜５の整数である。）【００１８】
【化８】
2014021023.tif 000010
（式中、Ｒ102及びＲ103は、それぞれ独立に、水素原子、ハロゲン原子、シアノ基、水酸基、ニトロ基、カルボキシル基、炭素原子数１〜８のアルキル基又は炭素原子数１〜８のアルコキシ基を表し、ｉは１〜４の数を表し、ｊは１〜４の数を表す。）【００１９】
【化９】
2014021023.tif 000011
（上記式中、Ｒ23及びＲ24は、それぞれ独立に、置換基を有していてもよい炭素原子数１〜１０のアルキル基、置換基を有していてもよい炭素原子数６〜２０のアリール基、置換基を有していてもよい炭素原子数６〜２０のアリールオキシ基、置換基を有していてもよい炭素原子数６〜２０のアリールチオ基、置換基を有していてもよい炭素原子数６〜２０のアリールアルケニル基、置換基を有していてもよい炭素原子数７〜２０のアリールアルキル基、置換基を有していてもよい炭素原子数２〜２０の複素環含有基又はハロゲン原子を表し、該アルキル基及びアリールアルキル基中のメチレン基は不飽和結合、−Ｏ−又は−Ｓ−で置き換わっていてもよく、Ｒ23は、隣接するＲ23同士で環を形成していてもよく、ｂは０〜４の数を表し、ｃは０〜８の数を表し、ｇとｈの数の合計は２〜４である。）【００２０】
【化１０】
2014021023.tif 000012
（式中、Ｒ31は、水素原子、置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表し、該脂肪族炭化水素基は、炭素一炭素二重結合、−Ｏ−、−Ｓ−、−ＣＯ−、−Ｏ−ＣＯ−、−ＣＯ−Ｏ−又は−ＳＯ2−で置き換わっていてもよい。）【００２１】
【化１１】
2014021023.tif 000013
（上記一般式（５）中、Ｙ9及びＹ10は、それぞれ独立に、炭素原子数１〜４のアルキレン基を表す。）【００２２】
【化１２】
2014021023.tif 000014
（式中、Ａは、五員環又は六員環の芳香環又は複素環を表し、
Ｒ301及びＲ302は、それぞれ独立に、水素原子、ハロゲン原子、シアノ基、水酸基、ニトロ基、カルボキシル基、置換基を有していてもよい炭素原子数１〜４０のアルキル基、炭素原子数６〜２０のアリール基、炭素原子数７〜２０のアリールアルキル基又は炭素原子数２〜２０の複素環含有基を表し、
ｄは、１〜３の整数を表し、
ｋは、１〜３の整数を表し、
Ｒ304は、炭素原子数１〜２０のアルキル基、炭素原子数２〜２０のアルケニル基、炭素原子数６〜２０のアリール基、炭素原子数７〜２０のアリールアルキル基、炭素原子数２〜２０の複素環含有基又はトリアルキルシリル基を表し、
Ｒ301、Ｒ302及びＲ304で表されるアルキル基又はアリールアルキル基中のメチレン基は、炭素−炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｏ−ＣＯ−Ｓ−、−Ｓ−ＣＯ−Ｏ−、−ＣＯ−ＮＨ−、−ＮＨ−ＣＯ−、−ＮＨ−ＣＯ−Ｏ−、−ＮＲ'−、＞Ｐ＝Ｏ、−Ｓ−Ｓ−、−ＳＯ2−又は窒素原子から選ばれた基の組み合わせで置き換わっていてもよく、Ｒ’は、水素原子又は炭素原子数１〜８のアルキル基を表し、
複数のＲ302同士は結合してベンゼン環又はナフタレン環を形成していてもよく、
複数のＲ302及びＲ304はそれぞれ同じでも異なっていてもよく、
Ｘ3は、下記一般式（７）で表される置換基を表す。
Ｘ3は、Ａと一緒になって環を形成していてもよく、上記芳香環又は複素環は、他の環と縮合されていてもよい。）【００２３】
【化１３】
2014021023.tif 000015
（上記一般式（７）中、Ｙ11は、三価の炭素原子数３〜３５の脂肪族炭化水素基、炭素原子数３〜３５の脂環族炭化水素基、炭素原子数６〜３５の芳香環含有炭化水素基若しくは炭素原子数２〜３５の複素環含有基を表し、Ｚ1、Ｚ2及びＺ3は、それぞれ独立に、直接結合、−Ｏ−、−Ｓ−、＞ＣＯ、−ＣＯ−Ｏ−、−Ｏ−ＣＯ−、−ＳＯ2−、−ＳＳ−、−ＳＯ−、＞ＮＲ32、＞ＰＲ32又は置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表し、Ｒ32は、水素原子、置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表し、該脂肪族炭化水素基は、炭素一炭素二重結合、−Ｏ−、−Ｓ−、−ＣＯ−、−Ｏ−ＣＯ−、−ＣＯ−Ｏ−又は−ＳＯ2−から選ばれた基の組み合わせで置き換わっていてもよい。【００２４】
【化１４】
2014021023.tif 000016
（式中、Ａは、五員環又は六員環の芳香環又は複素環を表し、
Ｒ401及びＲ402は、それぞれ独立に、水素原子、ハロゲン原子、シアノ基、水酸基、ニトロ基、カルボキシル基、置換基を有していてもよい炭素原子数１〜４０のアルキル基、炭素原子数６〜２０のアリール基、炭素原子数７〜２０のアリールアルキル基又は炭素原子数２〜２０の複素環含有基を表し、
ｄは、１〜３の整数を表し、
ｋは、１〜３の整数を表し、
Ｒ404は、炭素原子数１〜２０のアルキル基、炭素原子数２〜２０のアルケニル基、炭素原子数６〜２０のアリール基、炭素原子数７〜２０のアリールアルキル基、炭素原子数２〜２０の複素環含有基又はトリアルキルシリル基を表し、
Ｒ401、Ｒ402及びＲ404で表されるアルキル基又はアリールアルキル基中のメチレン基は、炭素−炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｏ−ＣＯ−Ｓ−、−Ｓ−ＣＯ−Ｏ−、−ＣＯ−ＮＨ−、−ＮＨ−ＣＯ−、−ＮＨ−ＣＯ−Ｏ−、−ＮＲ'−、＞Ｐ＝Ｏ、−Ｓ−Ｓ−、又は−ＳＯ2から選ばれた基の組み合わせで置き換わっていてもよく、Ｒ’は、水素原子又は炭素原子数１〜８のアルキル基を表し、
複数のＲ402同士は結合してベンゼン環又はナフタレン環を形成していてもよく、
複数のＲ402及びＲ404はそれぞれ同じでも異なっていてもよく、
ｎは４〜６の数を表し、
Ｘ4は、ｎ＝４のとき下記一般式（９）で表される置換基を表し、ｎ＝５のとき下記一般式（１０）で表される置換基を表し、ｎ＝６のとき下記一般式（１１）で表される置換基を表す。
Ｘ4は、Ａと一緒になって環を形成していてもよく、上記芳香環又は複素環は、他の環と縮合されていてもよい。）【００２５】
【化１５】
2014021023.tif 000017
（上記一般式（９）中、Ｙ12は、炭素原子、又は、四価の炭素原子数１〜３５の脂肪族炭化水素基、炭素原子数６〜３５の芳香環含有炭化水素基若しくは炭素原子数２〜３５の複素環含有基を表し、該脂肪族炭化水素基は、−ＣＯＯ−、−Ｏ−、−ＯＣＯ−、−ＮＨＣＯ−、−ＮＨ−又は−ＣＯＮＨ−から選ばれた基の組み合わせで置き換わっていてもよく、Ｚ1〜Ｚ4は、それぞれ独立に、上記一般式（７）におけるＺ1〜Ｚ3で表される基と同じ範囲の基である。）【００２６】
【化１６】
2014021023.tif 000018
（上記一般式（１０）中、Ｙ13は、五価の炭素原子数２〜３５の脂肪族炭化水素基、炭素原子数６〜３０の芳香環含有炭化水素基又は炭素原子数２〜３０の複素環含有基を表し、該脂肪族炭化水素基は、−ＣＯＯ−、−Ｏ−、−ＯＣＯ−、−ＮＨＣＯ−、−ＮＨ−又は−ＣＯＮＨ−から選ばれた基の組み合わせで置き換わっていてもよく、Ｚ1〜Ｚ5は、それぞれ独立に、上記一般式（７）におけるＺ1〜Ｚ3で表される基と同じ範囲の基である。）【００２７】
【化１７】
2014021023.tif 000019
（上記一般式（１１）中、Ｙ14は、六価の炭素原子数２〜３５の脂肪族炭化水素基、炭素原子数６〜３５の芳香環含有炭化水素基又は炭素原子数２〜３５の複素環含有基を表し、該脂肪族炭化水素基は、−ＣＯＯ−、−Ｏ−、−ＯＣＯ−、−ＮＨＣＯ−、−ＮＨ−又は−ＣＯＮＨ−から選ばれた基の組み合わせで置き換わっていてもよく、Ｚ1〜Ｚ6は、それぞれ独立に、上記一般式（７）におけるＺ1〜Ｚ3で表される基と同じ範囲の基である。）
【発明の効果】
【００２８】
本発明によれば、室温では不活性で所定の温度に加熱することにより活性となる潜在性添加剤を提供することが出来る。また、該潜在性添加剤を含有する組成物は、硬化阻害を起こさず耐熱性に優れるものである。
【発明を実施するための形態】
【００２９】
以下、本発明について、好ましい実施形態に基づき詳細に説明する。
【００３０】
先ず、上記一般式（１）で表される潜在性添加剤について説明する。
潜在性添加剤とは、常温あるいは１５０℃以下のプリベーク工程では不活性であり、１００〜２５０℃で加熱するか、あるいは酸／塩基触媒存在下で８０〜２００℃で加熱することにより保護基が脱離して活性となるものであり、具体的には、潜在性酸化防止剤、潜在性紫外線吸収剤等の潜在性樹脂添加剤；感熱紙用潜在性顕色剤；感熱紙用潜在性保存安定剤；潜在性硬化剤等が挙げられる。
【００３１】
上記一般式（１）で表される潜在性添加剤は、Ｘで表されるｎ価の特定の原子又は基に、ｎ個の特定の基が結合した構造を有する。このｎ個の基は、互いに同じであっても異なっていてもよい。ｎの値は１〜１０であり、合成の容易さの点から、好ましくは２〜６である。
【００３２】
上記一般式（１）におけるＡで表される五員環の芳香環としては、シクロペンタジエン、フェロセン等が挙げられ、五員環の複素環としては、フラン、チオフェン、ピロール、ピロリジン、ピラゾリジン、ピラゾール、イミダゾール、イミダゾリジン、オキサゾール、イソキサゾール、イソオキサゾリジン、チアゾール、イソチアゾール、イソチアゾリジン等が挙げられ、六員環の芳香環としては、ベンゼン、ナフタレン、アントラセン、フルオレン、ペリレン、ピレン等が挙げられ、六員環の複素環としては、ピペリジン、ピペラジン、モルフォリン、チオモルフォリン、ピリジン、ピラジン、ピリミジン、ピリダジン、トリアジン等が挙げられ、これらの環は、他の環と縮合されていたり置換されていたりしていてもよく、例えば、キノリン、イソキノリン、インドール、ユロリジン、ベンゾオキサゾール、ベンゾトリアゾール、アズレン等が挙げられる。
Ｒ1及びＲ2で表されるハロゲン原子としては、フッ素、塩素、臭素、ヨウ素が挙げられ、
Ｒ1、Ｒ2及びＲ4で表される炭素原子数１〜４０のアルキル基としては、メチル、エチル、プロピル、ｉｓｏ−プロピル、ブチル、ｓｅｃ−ブチル、ｔｅｒｔ−ブチル、ｉｓｏ−ブチル、アミル、ｉｓｏ−アミル、ｔｅｒｔ−アミル、シクロペンチル、ヘキシル、２−ヘキシル、３−ヘキシル、シクロヘキシル、４−メチルシクロヘキシル、ヘプチル、２−ヘプチル、３−ヘプチル、ｉｓｏ−ヘプチル、ｔｅｒｔ−ヘプチル、１−オクチル、ｉｓｏ−オクチル、ｔｅｒｔ−オクチル、アダマンチル等が挙げられ、
Ｒ1及びＲ2で表される炭素原子数１〜８のアルコキシ基としては、メチルオキシ、エチルオキシ、ｉｓｏ−プロピルオキシ、ブチルオキシ、ｓｅｃ−ブチルオキシ、ｔｅｒｔ−ブチルオキシ、ｉｓｏ−ブチルオキシ、アミルオキシ、ｉｓｏ−アミルオキシ、ｔｅｒｔ−アミルオキシ、ヘキシルオキシ、２−ヘキシルオキシ、３−ヘキシルオキシ、シクロヘキシルオキシ、４−メチルシクロヘキシルオキシ、ヘプチルオキシ、２−ヘプチルオキシ、３−ヘプチルオキシ、ｉｓｏ−ヘプチルオキシ、ｔｅｒｔ−ヘプチルオキシ、１−オクチルオキシ、ｉｓｏ−オクチルオキシ、ｔｅｒｔ−オクチルオキシ等が挙げられ、
Ｒ1及びＲ2で表される炭素原子数１〜８のアルキル基及びアルコキシ基を置換する置換基としては、ビニル、アリル、アクリル、メタクリル等のエチレン性不飽和基；フッ素、塩素、臭素、ヨウ素等のハロゲン原子；アセチル、２−クロロアセチル、プロピオニル、オクタノイル、アクリロイル、メタクリロイル、フェニルカルボニル（ベンゾイル）、フタロイル、４−トリフルオロメチルベンゾイル、ピバロイル、サリチロイル、オキザロイル、ステアロイル、メトキシカルボニル、エトキシカルボニル、ｔ−ブトキシカルボニル、ｎ−オクタデシルオキシカルボニル、カルバモイル等のアシル基；アセチルオキシ、ベンゾイルオキシ等のアシルオキシ基；アミノ、エチルアミノ、ジメチルアミノ、ジエチルアミノ、ブチルアミノ、シクロペンチルアミノ、２−エチルヘキシルアミノ、ドデシルアミノ、アニリノ、クロロフェニルアミノ、トルイジノ、アニシジノ、Ｎ−メチル−アニリノ、ジフェニルアミノ，ナフチルアミノ、２−ピリジルアミノ、メトキシカルボニルアミノ、フェノキシカルボニルアミノ、アセチルアミノ、ベンゾイルアミノ、ホルミルアミノ、ピバロイルアミノ、ラウロイルアミノ、カルバモイルアミノ、Ｎ，Ｎ−ジメチルアミノカルボニルアミノ、Ｎ，Ｎ−ジエチルアミノカルボニルアミノ、モルホリノカルボニルアミノ、メトキシカルボニルアミノ、エトキシカルボニルアミノ、ｔ−ブトキシカルボニルアミノ、ｎ−オクタデシルオキシカルボニルアミノ、Ｎ−メチル−メトキシカルボニルアミノ、フェノキシカルボニルアミノ、スルファモイルアミノ、Ｎ，Ｎ−ジメチルアミノスルホニルアミノ、メチルスルホニルアミノ、ブチルスルホニルアミノ、フェニルスルホニルアミノ等の置換アミノ基；スルホンアミド基、スルホニル基、カルボキシル基、シアノ基、スルホ基、水酸基、ニトロ基、メルカプト基、イミド基、カルバモイル基、スルホンアミド基、ホスホン酸基、リン酸基又はカルボキシル基、スルホ基、ホスホン酸基、リン酸基の塩等が挙げられる。
Ｒ4で表される炭素原子数６〜２０のアリール基としては、フェニル、ナフチル、アントラセニル等が挙げられ、
Ｒ4で表される炭素原子数７〜２０のアリールアルキル基としては、ベンジル、フルオレニル、インデニル、９−フルオレニルメチル基等が挙げられ、
Ｒ4で表される炭素原子数２〜２０の複素環含有基としては、ピリジル、ピリミジル、ピリダジル、ピペリジル、ピラニル、ピラゾリル、トリアジル、ピロリル、キノリル、イソキノリル、イミダゾリル、ベンゾイミダゾリル、トリアゾリル、フリル、フラニル、ベンゾフラニル、チエニル、チオフェニル、ベンゾチオフェニル、チアジアゾリル、チアゾリル、ベンゾチアゾリル、オキサゾリル、ベンゾオキサゾリル、イソチアゾリル、イソオキサゾリル、インドリル、２−ピロリジノン−１−イル、２−ピペリドン−１−イル、２，４−ジオキシイミダゾリジン−３−イル、２，４−ジオキシオキサゾリジン−３−イル等が挙げられ、
Ｒ4で表されるトリアルキルシリル基としては、トリメチルシラン、トリエチルシラン、エチルジメチルシラン等が挙げられる。
Ｒ4の中でも、炭素原子数１〜８のアルキル基の酸素原子側の末端に−ＣＯ−Ｏ−が結合しているものが、潜在性添加剤として効率的に機能を発現するので好ましい。
【００３３】
上記一般式（１）におけるＸ及びＲ10並びにＲ11で表される、置換基を有してもよい炭素原子数１〜３５の一価の脂肪族炭化水素基としては、例えば、メチル、エチル、プロピル、イソプロピル、シクロプロピル、ブチル、第二ブチル、第三ブチル、イソブチル、アミル、イソアミル、第三アミル、シクロペンチル、ヘキシル、２−ヘキシル、３−ヘキシル、シクロヘキシル、ビシクロヘキシル、１−メチルシクロヘキシル、ヘプチル、２−ヘプチル、３−ヘプチル、イソヘプチル、第三ヘプチル、ｎ−オクチル、イソオクチル、第三オクチル、２−エチルヘキシル、ノニル、イソノニル、デシル等のアルキル基；メチルオキシ、エチルオキシ、プロピルオキシ、イソプロピルオキシ、ブチルオキシ、第二ブチルオキシ、第三ブチルオキシ、イソブチルオキシ、アミルオキシ、イソアミルオキシ、第三アミルオキシ、ヘキシルオキシ、シクロヘキシルオキシ、ヘプチルオキシ、イソヘプチルオキシ、第三ヘプチルオキシ、ｎ−オクチルオキシ、イソオクチルオキシ、第三オクチルオキシ、２−エチルヘキシルオキシ、ノニルオキシ、デシルオキシ等のアルコキシ基；メチルチオ、エチルチオ、プロピルチオ、イソプロピルチオ、ブチルチオ、第二ブチルチオ、第三ブチルチオ、イソブチルチオ、アミルチオ、イソアミルチオ、第三アミルチオ、ヘキシルチオ、シクロヘキシルチオ、ヘプチルチオ、イソヘプチルチオ、第三ヘプチルチオ、ｎ−オクチルチオ、イソオクチルチオ、第三オクチルチオ、２−エチルヘキシルチオ等のアルキルチオ基；ビニル、１−メチルエテニル、２−メチルエテニル、２−プロペニル、１−メチル−３−プロペニル、３−ブテニル、１−メチル−３−ブテニル、イソブテニル、３−ペンテニル、４−ヘキセニル、シクロヘキセニル、ビシクロヘキセニル、ヘプテニル、オクテニル、デセニル、ぺンタデセニル、エイコセニル、トリコセニル等のアルケニル基等が挙げられ、
置換基を有してもよい炭素原子数６〜３５の一価の芳香環含有炭化水素基としては、ベンジル、フェネチル、ジフェニルメチル、トリフェニルメチル、スチリル、シンナミル等のアリールアルキル基；フェニル、ナフチル等のアリール基；フェノキシ、ナフチルオキシ等のアリールオキシ基；フェニルチオ、ナフチルチオ等のアリールチオ基等が挙げられ、
置換基を有してもよい炭素原子数２〜３５の一価の複素環含有基としては、ピリジル、ピリミジル、ピリダジル、ピペリジル、ピラニル、ピラゾリル、トリアジル、ピロリル、キノリル、イソキノリル、イミダゾリル、ベンゾイミダゾリル、トリアゾリル、フリル、フラニル、ベンゾフラニル、チエニル、チオフェニル、ベンゾチオフェニル、チアジアゾリル、チアゾリル、ベンゾチアゾリル、オキサゾリル、ベンゾオキサゾリル、イソチアゾリル、イソオキサゾリル、インドリル、２−ピロリジノン−１−イル、２−ピペリドン−１−イル、２，４−ジオキシイミダゾリジン−３−イル、２，４−ジオキシオキサゾリジン−３−イル、ベンゾトリアゾイル等が挙げられる。
置換基としては、ビニル、アリル、アクリル、メタクリル等のエチレン性不飽和基；フッ素、塩素、臭素、ヨウ素等のハロゲン原子；アセチル、２−クロロアセチル、プロピオニル、オクタノイル、アクリロイル、メタクリロイル、フェニルカルボニル（ベンゾイル）、フタロイル、４−トリフルオロメチルベンゾイル、ピバロイル、サリチロイル、オキザロイル、ステアロイル、メトキシカルボニル、エトキシカルボニル、ｔ−ブトキシカルボニル、ｎ−オクタデシルオキシカルボニル、カルバモイル等のアシル基；アセチルオキシ、ベンゾイルオキシ等のアシルオキシ基；アミノ、エチルアミノ、ジメチルアミノ、ジエチルアミノ、ブチルアミノ、シクロペンチルアミノ、２−エチルヘキシルアミノ、ドデシルアミノ、アニリノ、クロロフェニルアミノ、トルイジノ、アニシジノ、Ｎ−メチル−アニリノ、ジフェニルアミノ，ナフチルアミノ、２−ピリジルアミノ、メトキシカルボニルアミノ、フェノキシカルボニルアミノ、アセチルアミノ、ベンゾイルアミノ、ホルミルアミノ、ピバロイルアミノ、ラウロイルアミノ、カルバモイルアミノ、Ｎ，Ｎ−ジメチルアミノカルボニルアミノ、Ｎ，Ｎ−ジエチルアミノカルボニルアミノ、モルホリノカルボニルアミノ、メトキシカルボニルアミノ、エトキシカルボニルアミノ、ｔ−ブトキシカルボニルアミノ、ｎ−オクタデシルオキシカルボニルアミノ、Ｎ−メチル−メトキシカルボニルアミノ、フェノキシカルボニルアミノ、スルファモイルアミノ、Ｎ，Ｎ−ジメチルアミノスルホニルアミノ、メチルスルホニルアミノ、ブチルスルホニルアミノ、フェニルスルホニルアミノ等の置換アミノ基；スルホンアミド基、スルホニル基、カルボキシル基、シアノ基、スルホ基、水酸基、ニトロ基、メルカプト基、イミド基、カルバモイル基、スルホンアミド基、ホスホン酸基、リン酸基又はカルボキシル基、スルホ基、ホスホン酸基、リン酸基の塩等が挙げられ、これらの基は更に置換されていてもよい。また、カルボキシル基及びスルホ基は塩を形成していてもよい。
【００３４】
上記一般式（１）におけるＸが表す基として、ｎが２のときは、下記一般式（１２）で表される基が挙げられ、ｎが３のときは、下記一般式（７）で表される基が挙げられ、ｎが４のときは、下記一般式（９）で表される基が挙げられ、ｎが５のときは、下記一般式（１０）で表される基が挙げられ、ｎが６のときは、下記一般式（１１）で表される基が挙げられる。
【００３５】
【化１８】
2014021023.tif 000020
（上記一般式（１２）中、Ｘ1は、−ＣＲ32Ｒ33−、−ＮＲ34−、二価の炭素原子数１〜３５の脂肪族炭化水素基、炭素原子数６〜３５の芳香環含有炭化水素基若しくは炭素原子数２〜３５の複素環含有基、又は、下記〔化１９〕〜〔化２１〕で表されるいずれかの置換基を表し、該脂肪族炭化水素基、炭素原子数６〜３５の芳香環含有炭化水素基若しくは炭素原子数２〜３５の複素環含有基は、−Ｏ−、−Ｓ−、−ＣＯ−、−ＣＯＯ−、−ＯＣＯ−又は−ＮＨ−、あるいはこれらの組み合わせの結合基で置き換わっていてもよく、Ｒ32及びＲ33は、水素原子、炭素原子数１〜８のアルキル基、炭素原子数６〜２０のアリール基又は炭素原子数７〜２０のアリールアルキル基を表し、Ｚ1及びＺ2は、それぞれ独立に、直接結合、−Ｏ−、−Ｓ−、＞ＣＯ、−ＣＯ−Ｏ−、−Ｏ−ＣＯ−、−ＳＯ2−、−ＳＳ−、−ＳＯ−、＞ＮＲ35又は＞ＰＲ35を表し、Ｒ34及びＲ35は、水素原子、置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表す。）
【００３６】
【化１９】
2014021023.tif 000021
（上記式中、Ｒ21は水素原子、置換基を有していてもよいフェニル基、又は炭素原子数３〜１０のシクロアルキル基を表し、Ｒ22は炭素原子数１〜１０のアルキル基、炭素原子数１〜１０のアルコキシ基、炭素原子数２〜１０のアルケニル基又はハロゲン原子を表し、上記アルキル基、アルコキシ基及びアルケニル基は置換基を有していてもよく、ａは０〜５の整数である。）
【００３７】
【化２０】
2014021023.tif 000022
【００３８】
【化２１】
2014021023.tif 000023
（上記式中、Ｒ23及びＲ24は、それぞれ独立に、置換基を有していてもよい炭素原子数１〜１０のアルキル基、置換基を有していてもよい炭素原子数６〜２０のアリール基、置換基を有していてもよい炭素原子数６〜２０のアリールオキシ基、置換基を有していてもよい炭素原子数６〜２０のアリールチオ基、置換基を有していてもよい炭素原子数６〜２０のアリールアルケニル基、置換基を有していてもよい炭素原子数７〜２０のアリールアルキル基、置換基を有していてもよい炭素原子数２〜２０の複素環含有基又はハロゲン原子を表し、該アルキル基及びアリールアルキル基中のメチレン基は不飽和結合、−Ｏ−又は−Ｓ−で置き換わっていてもよく、Ｒ23は、隣接するＲ23同士で環を形成していてもよく、ｂは０〜４の数を表し、ｃは０〜８の数を表し、ｇは０〜４の数を表し、ｈは０〜４の数を表し、ｇとｈの数の合計は２〜４である。）
【００３９】
【化２２】
2014021023.tif 000024
（上記一般式（７）中、Ｙ11は、三価の炭素原子数３〜３５の脂肪族炭化水素基、炭素原子数３〜３５の脂環族炭化水素基、炭素原子数６〜３５の芳香環含有炭化水素基若しくは炭素原子数２〜３５の複素環含有基を表し、Ｚ1、Ｚ2及びＺ3は、それぞれ独立に、直接結合、−Ｏ−、−Ｓ−、＞ＣＯ、−ＣＯ−Ｏ−、−Ｏ−ＣＯ−、−ＳＯ2−、−ＳＳ−、−ＳＯ−、＞ＮＲ32、＞ＰＲ32又は置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表し、Ｒ32は、水素原子、置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表し、該脂肪族炭化水素基、炭素原子数６〜３５の芳香環含有炭化水素基若しくは炭素原子数２〜３５の複素環含有基は、炭素一炭素二重結合、−Ｏ−、−ＣＯ−、−Ｏ−ＣＯ−、−ＣＯ−Ｏ−又は−ＳＯ2−で置き換わっていてもよい。）
【００４０】
【化２３】
2014021023.tif 000025
（上記一般式（９）中、Ｙ12は、炭素原子、又は、四価の炭素原子数１〜３５の脂肪族炭化水素基、炭素原子数６〜３５の芳香環含有炭化水素基若しくは炭素原子数２〜３５の複素環含有基を表し、該脂肪族炭化水素基、炭素原子数６〜３５の芳香環含有炭化水素基若しくは炭素原子数２〜３５の複素環含有基は、−ＣＯＯ−、−Ｏ−、−ＯＣＯ−、−ＮＨＣＯ−、−ＮＨ−又は−ＣＯＮＨ−で置き換わっていてもよく、Ｚ1〜Ｚ4は、それぞれ独立に、上記一般式（７）におけるＺ1〜Ｚ3で表される基と同じ範囲の基である。）
【００４１】
【化２４】
2014021023.tif 000026
（上記一般式（１０）中、Ｙ13は、五価の炭素原子数２〜３５の脂肪族炭化水素基、炭素原子数６〜３０の芳香環含有炭化水素基又は炭素原子数２〜３０の複素環含有基を表し、該脂肪族炭化水素基、炭素原子数６〜３５の芳香環含有炭化水素基若しくは炭素原子数２〜３５の複素環含有基は、−ＣＯＯ−、−Ｏ−、−ＯＣＯ−、−ＮＨＣＯ−、−ＮＨ−又は−ＣＯＮＨ−で置き換わっていてもよく、Ｚ1〜Ｚ5は、それぞれ独立に、上記一般式（７）におけるＺ1〜Ｚ3で表される基と同じ範囲の基である。）
【００４２】
【化２５】
2014021023.tif 000027
（上記一般式（１１）中、Ｙ14は、六価の炭素原子数２〜３５の脂肪族炭化水素基、炭素原子数６〜３５の芳香環含有炭化水素基又は炭素原子数２〜３５の複素環含有基を表し、該脂肪族炭化水素基、炭素原子数６〜３５の芳香環含有炭化水素基若しくは炭素原子数２〜３５の複素環含有基は、−ＣＯＯ−、−Ｏ−、−ＯＣＯ−、−ＮＨＣＯ−、−ＮＨ−又は−ＣＯＮＨ−で置き換わっていてもよく、Ｚ1〜Ｚ6は、それぞれ独立に、上記一般式（７）におけるＺ1〜Ｚ3で表される基と同じ範囲の基である。）
【００４３】
上記一般式（１２）におけるＸ1で表される二価の炭素原子数１〜３５の脂肪族炭化水素基としては、メタン、エタン、プロパン、ｉｓｏ−プロパン、ブタン、ｓｅｃ−ブタン、ｔｅｒｔ−ブタン、ｉｓｏ−ブタン、ヘキサン、２−メチルヘキサン、３−メチルヘキサン、ヘプタン、２−メチルヘプタン、３−メチルヘプタン、ｉｓｏ−ヘプタン、ｔｅｒｔ−ヘプタン、１−メチルオクタン、ｉｓｏ−オクタン、ｔｅｒｔ−オクタン、シクロプロパン、シクロブタン、シクロペンタン、シクロヘキサン、シクロヘプタン、２，４−ジメチルシクロブタン、４−メチルシクロヘキサン等が、Ｚ1及びＺ2で置換された二価の基が挙げられ、これらの基は、−Ｏ−、−Ｓ−、−ＣＯ−、−ＣＯＯ−、−ＯＣＯ−、−ＮＨ−又はこれらを組み合わせた基で中断されていてもよく、
二価の炭素原子数６〜３５の芳香環含有炭化水素基としては、フェニレン、ナフチレン、ビフェニル等の基が、Ｚ1及びＺ2で置換された二価の基等が挙げられ、
二価の炭素原子数２〜３５の複素環含有基としては、ピリジン、ピラジン、ピペリジン、ピペラジン、ピリミジン、ピリダジン、トリアジン、ヘキサヒドロトリアジン、フラン、テトラヒドロフラン、クロマン、キサンテン、チオフェン、チオラン等が、Ｚ1及びＺ2で置換された二価の基が挙げられる。
これらの基はハロゲン原子、シアノ基、ニトロ基又は炭素原子数１〜８のアルコキシ基でさらに置換されていてもよい。
【００４４】
上記一般式（１２）におけるＸ1中の基であるＲ32及びＲ33で表される炭素原子数１〜８のアルキル基としては、メチル、エチル、プロピル、イソプロピル、ブチル、ｓ−ブチル、ｔ−ブチル、イソブチル、アミル、イソアミル、ｔ−アミル、ヘキシル、２−ヘキシル、３−ヘキシル、シクロヘキシル、４−メチルシクロヘキシル、ヘプチル、２−ヘプチル、３−ヘプチル、イソヘプチル、ｔ−ヘプチル、１−オクチル、イソオクチル、ｔ−オクチル等が挙げられ、
炭素原子数６〜２０のアリール基としては、フェニル、ナフチル、２−メチルフェニル、３−メチルフェニル、４−メチルフェニル、４−ビニルフェニル、３−ｉｓｏ−プロピルフェニル、４−ｉｓｏ−プロピルフェニル、４−ブチルフェニル、４−ｉｓｏ−ブチルフェニル、４−ｔｅｒｔ−ブチルフェニル、４−ヘキシルフェニル、４−シクロヘキシルフェニル、４−オクチルフェニル、４−（２−エチルヘキシル）フェニル、２，３−ジメチルフェニル、２，４−ジメチルフェニル、２，５−ジメチルフェニル、２，６−ジメチルフェニル、３，４−ジメチルフェニル、３，５−ジメチルフェニル、２，４−ジ−ｔｅｒｔ−ブチルフェニル、２，５−ジ−ｔｅｒｔ−ブチルフェニル、２，６−ジ−ｔｅｒｔ−ブチルフェニル、２，４−ジ−ｔｅｒｔ−ペンチルフェニル、２，５−ジ−ｔｅｒｔ−アミルフェニル、２，４，５−トリメチルフェニル等が挙げられ、
炭素原子数７〜２０のアリールアルキル基としては、ベンジル、フェネチル、２−フェニルプロパン−２−イル、ジフェニルメチル、トリフェニルメチル、スチリル、シンナミル等が挙げられる。
【００４５】
上記［化１９］で表される基におけるＲ21で表される炭素原子数３〜１０のシクロアルキル基としては、シクロプロピル、シクロブチル、シクロペンチル、シクロへブチル、シクロオクチル等及びこれらの基が炭素原子数１〜１０のアルキル基若しくは炭素原子数１〜１０のアルコキシ基で置換された基等が挙げられ、
Ｒ22で表される炭素原子数１〜１０のアルキル基、炭素原子数１〜１０のアルコキシ基及びハロゲン原子としては、上記一般式（１）の説明で例示したアルキル基、アルコキシ基及びハロゲン原子等が挙げられ、
炭素原子数２〜１０のアルケニル基としては、ビニル、アリル、１−プロペニル、イソプロペニル、２−ブテニル、１，３−ブタジエニル、２−ペンテニル、２−オクテニル等が挙げられ、
上記Ｒ22におけるアルキル基、アルコキシ基及びアルケニル基はハロゲン原子で置換されていてもよく、その置換位置は制限されない。
【００４６】
上記［化２１］で表される基における炭素原子数１〜１０のアルキル基、炭索原子数６〜２０のアリール基、炭素原子数７〜２０のアリールアルキル基としては、上記一般式（１）の説明で例示したアルキル基、アリール基及びアリールアルキル基及びこれらの基がハロゲン原子で置換された基が挙げられ、
炭素原子数６〜２０のアリールオキシ基としては、フェニルオキシ、ナフチルオキシ、２−メチルフェニルオキシ、３−メチルフェニルオキシ、４−メチルフェニルオキシ、４−ビニルフェニル二オキシ、３−ｉｓｏ−プロピルフェニルオキシ、４−ｉｓｏ−プロピルフェニルオキシ、４−ブチルフェニルオキシ、４−ｔｅｒｔ−ブチルフェニルオキシ、４−へキシルフェニルオキシ、４−シクロヘキシルフェニルオキシ、４−オクチルフェニルオキシ、４−（２−エチルヘキシル）フェニルオキシ、２，３−ジメチルフェニルオキシ、２，４−ジメチルフェニルオキシ、２，５−ジメチルフェニルオキシ、２．６−ジメチルフェニルオキシ、３．４−ジメチルフェニルオキシ、３．５−ジメチルフェニルオキシ、２，４−ジーｔｅｒｔ−ブチルフェニルオキシ、２，５−ジーｔｅｒｔ−ブチルフェニルオキシ、２，６−ジーｔｅｒｔ−ブチルフェニルオキシ、２．４−ジーｔｅｒｔ−ペンチルフェニルオキシ、２，５−ｔｅｒｔ−アミルフェニルオキシ、４−シクロへキシルフェニルオキシ、２，４，５−トリメチルフェニルオキシ、フェロセニルオキシ等の基及びこれらの基がハロゲン原子で置換された基が奉げられ、
炭素原子数６〜２０のアリールチオ基としては、上記ハロゲン原子で置換されていてもよい炭素原子数６〜２０のアリールオキシ基の酸素原子を硫黄原子に置換した基等が奉げられ、
炭素原子数８〜２０のアリールアルケニル基としては、上記ハロゲン原子で置換されていてもよい炭素原子数６−２０のアリールオキシ基の酸素原子をビニル、アリル、１−プロペニル、イソプロペニル、２−ブテニル、１，３−ブタジエニル、２−ペンテニル、２−オクテニル等のアルケニル基で置換した基等が挙げられ、
炭素原子数２−２０の複素環含有基としては、ピリジン、ピラジン、ピペリジン、ピペラジン、ピリミジン、ピリダジン、トリアジン、ヘキサヒドロトリアジン、フラン、テトラヒドロフラン、クロマン、キサンテン、チオフェン、チオフラン等の基及びこれらの基がハロゲン原子で置換された基等が挙げられる。
【００４７】
上記一般式（７）におけるＹ11で表される三価の炭素原子数３〜３５の脂肪族炭化水素基としては、上記一般式（１２）におけるＸ1の説明で例示した脂肪族炭化水素基が、Ｚ1、Ｚ2及びＺ3で置換された三価の基が挙げられ、これらの基は、−Ｏ−、−Ｓ−、−ＣＯ−、−ＣＯ−Ｏ−、−Ｏ−ＣＯ−、−ＳＯ2−、−ＮＨ−又はこれらを組み合わせた基で中断されていてもよく、
三価の炭素原子数６〜３５の芳香環含有炭化水素基としては、上記一般式（１２）におけるＸ1の説明で例示した芳香環含有炭化水素基が、Ｚ1、Ｚ2及びＺ3で置換された三価の基が挙げられ、
三価の炭素原子数２〜３５の複素環含有基としては、上記一般式（１２）におけるＸ1の説明で例示した複素環含有基が、Ｚ1、Ｚ2及びＺ3で置換された三価の基が挙げられる。
【００４８】
上記一般式（９）におけるＹ12で表される四価の炭素原子数１〜３５の脂肪族炭化水素基としては、上記一般式（１２）におけるＸ1の説明で例示した脂肪族炭化水素基が、Ｚ1、Ｚ2、Ｚ3及びＺ4で置換された四価の基が挙げられ、−Ｏ−、−Ｓ−、−ＣＯ−、−ＣＯＯ−、−ＯＣＯ−、−ＮＨ−又はこれらを組み合わせた基で中断されていてもよく、
四価の炭素原子数６〜３５の芳香環含有炭化水素基としては、上記一般式（２）におけるＸ1の説明で例示した芳香環含有炭化水素基が、Ｚ1、Ｚ2、Ｚ3及びＺ4で置換された四価の基が挙げられ、
四価の炭素原子数２〜３５の複素環含有基としては、上記一般式（２）におけるＸ1の説明で例示した複素環含有基が、Ｚ1、Ｚ2、Ｚ3及びＺ4で置換された四価の基が挙げられる。
【００４９】
上記一般式（１０）におけるＹ13で表される五価の炭素原子数２〜３５の脂肪族炭化水素基としては、上記一般式（２）におけるＸ1の説明で例示した脂肪族炭化水素基が、Ｚ1、Ｚ2、Ｚ3、Ｚ4及びＺ5で置換された五価の基が挙げられ、−Ｏ−、−Ｓ−、−ＣＯ−、−ＣＯ−Ｏ−、−Ｏ−ＣＯ−、−ＳＯ2−、−ＮＨ−又はこれらを組み合わせた基で中断されていてもよく、
五価の炭素原子数６〜３５の芳香環含有炭化水素基としては、上記一般式（１２）におけるＸ1の説明で例示した芳香環含有炭化水素基が、Ｚ1、Ｚ2、Ｚ3、Ｚ4及びＺ5で置換された五価の基が挙げられ、
五価の炭素原子数２〜３５の複素環含有基としては、上記一般式（１２）におけるＸ1で説明で例示した複素環含有基が、Ｚ1、Ｚ2、Ｚ3、Ｚ4及びＺ5で置換された五価の基が挙げられる。
【００５０】
上記一般式（１１）におけるＹ14で表される六価の炭素原子数２〜３５の脂肪族炭化水素基としては、上記一般式（１２）におけるＸ1の説明で例示した脂肪族炭化水素基が、Ｚ1、Ｚ2、Ｚ3、Ｚ4、Ｚ5及びＺ6で置換された六価の基が挙げられ、−Ｏ−、−Ｓ−、−ＣＯ−、−ＣＯＯ−、−ＯＣＯ−、−ＳＯ2−、−ＮＨ−又はこれらを組み合わせた基で中断されていてもよく、
六価の炭素原子数６〜３５の芳香環含有炭化水素基としては、上記一般式（１２）におけるＸ1で説明で例示した芳香環含有炭化水素基が、Ｚ1、Ｚ2、Ｚ3、Ｚ4、Ｚ5及びＺ6で置換された六価の基が挙げられ、
六価の炭素原子数２〜３５の複素環含有基としては、上記一般式（１２）におけるＸ1の説明で例示した複素環含有基が、Ｚ1、Ｚ2、Ｚ3、Ｚ4、Ｚ5及びＺ6で置換された六価の基が挙げられる。
【００５１】
上記一般式（１）で表される化合物の中でも、Ａがベンゼン環であるもの；Ｒ1が炭素原子数１〜８のアルキル基、特に炭素原子数４〜６のアルキル基であるもの；Ｒ4が炭素原子数２〜９のアルコキシカルボニル基、特に炭素原子数５〜７のアルコキシカルボニル基であるもの；ｎが２のとき、Ｘ2が下記一般式（３）、（４）あるいは[化２６]の群で表されるいずれかの置換基であるもの；ｎが３のとき、Ｘ3が下記群１から選ばれる基であるもの；ｎが４のとき、Ｘ4が群２から選ばれる基であるもの；ｎが５のとき、Ｘ4が下記群３から選ばれる基であるもの；ｎが６のとき、Ｘ4が下記群４から選ばれる基であるものは、原料の入手や製造が容易であるため好ましい。
【００５２】
【化２６】
2014021023.tif 000028
（上記一般式（３）中、Ｙ1及びＹ5は、それぞれ独立に、炭素原子数１〜４のアルキレン基を表し、Ｙ2及びＹ4は、それぞれ独立に、酸素原子又は−ＮＲ13−を表し、Ｒ13は、水素原子又は炭素原子数１〜２０の脂肪族炭化水素基を表し、Ｙ3は、−ＣＲ14Ｒ15−、−ＮＲ16−、二価の炭素原子数１〜３５の脂肪族炭化水素基、炭素原子数６〜３５の芳香環含有炭化水素基又は、下記一般式（５）で表される置換基を表し、該脂肪族炭化水素基、炭素原子数６〜３５の芳香環含有炭化水素基若しくは炭素原子数２〜３５の複素環含有基は、−ＣＯＯ−、−Ｏ−、−ＯＣＯ−、−ＮＨＣＯ−、−ＮＨ−又は−ＣＯＮＨ−で置き換わっていてもよく、Ｒ14及びＲ15は、それぞれ独立に、水素原子、炭素原子数１〜８のアルキル基、炭素原子数６〜２０のアリール基又は炭素原子数７〜２０のアリールアルキル基を表し、Ｒ16は、水素原子、置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表す。）
【００５３】
【化２７】
2014021023.tif 000029
（上記一般式（４）中、Ｙ6及びＹ8は、それぞれ独立に、−ＮＲ17−又は酸素原子で置き換わっていてもよい炭素原子数１〜４のアルキレン基を表し、Ｙ7は、直接結合、−Ｏ−、−Ｓ−、−ＳＯ2−、−ＣＲ18Ｒ19−又は上記[化１９]〜[化２１]で表されるいずれかの置換基を表し、Ｒ17は、水素原子又は炭素原子数１〜２０の脂肪族炭化水素基を表し、Ｒ18及びＲ19は、それぞれ独立に、水素原子又はハロゲン原子で置換されていてもよい炭素原子数１〜８のアルキル基を表す。）
【００５４】
【化２８】
2014021023.tif 000030
（式中、Ｒ31は、水素原子、置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表す。）
【００５５】
【化２９】
2014021023.tif 000031
（上記一般式（５）中、Ｙ9及びＹ10は、それぞれ独立に、炭素原子数１〜４のアルキレン基を表す。）
【００５６】
＜群１＞
【化３０】
2014021023.tif 000032
（式中、Ｒ32は、上記一般式（７）におけるＲ32と同じ基であり、基中に二つ以上ある場合、同じであっても異なっていてもよく、Ｚ11はＺ1〜Ｚ3で表される基と同じ範囲の基を表す。）
【００５７】
＜群２＞
【化３１】
2014021023.tif 000033
（上記式中、Ｒ32は、上記一般式（７）におけるＲ32と同じ基であり、基中に二つ以上ある場合、同じであっても異なっていてもよく、Ｚ11はＺ1〜Ｚ3で表される基と同じ範囲の基を表す。）
【００５８】
＜群３＞
【化３２】
2014021023.tif 000034
（上記式中、Ｒ32は、上記一般式（７）におけるＲ32と同じ基であり、基中に二つ以上ある場合、同じであっても異なっていてもよく、Ｚ10、Ｚ11、Ｚ12、Ｚ13及びＺ14はＺ1〜Ｚ3で表される基と同じ範囲の基を表す。）
【００５９】
＜群４＞
【化３３】
2014021023.tif 000035
（上記式中、Ｒ32は、上記一般式（７）におけるＲ32と同じ基であり、基中に二つ以上ある場合、同じであっても異なっていてもよく、Ｚ10、Ｚ11、Ｚ12、Ｚ13、Ｚ14及びＺ15はＺ1〜Ｚ3で表される基と同じ範囲の基を表す。）
【００６０】
上記一般式（１）で表される化合物の具体例としては、下記[化３５]〜[化５６]で表される化合物が挙げられるが、本発明はこれらの化合物に制限されない。
【００６１】
【化３４】
2014021023.tif 000036
【００６２】
【化３５】
2014021023.tif 000037
【００６３】
【化３６】
2014021023.tif 000038
【００６４】
【化３７】
2014021023.tif 000039
【００６５】
【化３８】
2014021023.tif 000040
【００６６】
【化３９】
2014021023.tif 000041
【００６７】
【化４０】
2014021023.tif 000042
【００６８】
【化４１】
2014021023.tif 000043
【００６９】
【化４２】
2014021023.tif 000044
【００７０】
【化４３】
2014021023.tif 000045
【００７１】
【化４４】
2014021023.tif 000046
【００７２】
【化４５】
2014021023.tif 000047
【００７３】
【化４６】
2014021023.tif 000048
【００７４】
【化４７】
2014021023.tif 000049
【００７５】
【化４８】
2014021023.tif 000050
【００７６】
【化４９】
2014021023.tif 000051
【００７７】
【化５０】
2014021023.tif 000052
【００７８】
【化５１】
2014021023.tif 000053
【００７９】
【化５２】
2014021023.tif 000054
【００８０】
【化５３】
2014021023.tif 000055
【００８１】
【化５４】
2014021023.tif 000056
【００８２】
【化５５】
2014021023.tif 000057
【００８３】
上記一般式（１）で表される化合物の製造方法は特に限定されないが、例えば、特開昭５７−１１１３７５、特開平３−１７３８４３、特開平６−１２８１９５、特開平７−２０６７７１、特開平７−２５２１９１、特表２００４−５０１１２８の各公報に記載された方法により製造されたフェノール系化合物と、酸無水物、酸塩化物、Ｂｏｃ化試薬、アルキルハライド化合物、シリルクロライド化合物、アリルエーテル化合物等を反応させて得ることができる。
【００８４】
続いて、本発明の潜在性添加剤を含有する組成物について説明する。
本発明の潜在性添加剤は、潜在性酸化防止剤あるいは潜在性紫外線吸収剤として光硬化性組成物、熱硬化性組成物、感光性組成物あるいは重合性組成物に用いられる他、潜在性顕色剤として感熱材料にも用いられる。
上記光硬化性組成物において、本発明の潜在性添加剤の含有量は、０．００１〜２０質量％が好ましく、０．００５〜５質量％がより好ましい。
上記熱硬化性組成物において、本発明の潜在性添加剤の含有量は、０．００１〜２０質量％が好ましく、０．００５〜５質量％がより好ましい。
上記感光性組成物において、本発明の潜在性添加剤の含有量は、０．００１〜２０質量％が好ましく、０．００５〜５質量％がより好ましい。
上記重合性組成物において、本発明の潜在性添加剤の含有量は、０．００１〜２０質量％が好ましく、０．００５〜５質量％がより好ましい。
【００８５】
上記光硬化性組成物は、光照射によって硬化するものであり、光カチオン硬化性組成物、光アニオン硬化性組成物あるいは光ラジカル硬化性組成物のいずれでもよいが、光ラジカル硬化性組成物が、光照射時に光ラジカル重合開始剤から発生したラジカルを潜在性添加剤がトラップすることなく重合反応を進行させ、加熱して潜在性酸化防止剤を活性化させた後では酸化等により発生するラジカルをトラップするので好ましい。
該光ラジカル硬化性組成物は、本発明の潜在性添加剤を潜在性酸化防止剤として含む他、ラジカル重合性有機物質及び光ラジカル重合開始剤を必須成分とする。
【００８６】
上記ラジカル重合性有機物質とは、光ラジカル重合開始剤の存在下、光照射により高分子化または架橋反応する化合物で、好ましくは１分子中に少なくとも１個以上の不飽和二重結合を有する化合物が用いられ、例えばアクリレート化合物、メタクリレート化合物、アリルウレタン化合物、不飽和ポリエステル化合物、スチレン系化合物、ラジカル重合性基変性シリコーンオイル、ビニル化合物等が挙げられる。
【００８７】
上記ラジカル重合性有機物質の中でも（メタ）アクリル基を有する化合物は、合成、入手が容易であり、取り扱いが容易であり好ましい。例えばエポキシ（メタ）アクリレート、ウレタン（メタ）アクリレート、ポリエステル（メタ）アクリレート、ポリエーテル（メタ）アクリレート、アルコール類の（メタ）アクリル酸エステルが挙げられる。
【００８８】
ここで、エポキシ（メタ）アクリレートとは、例えば、従来公知の芳香族エポキシ樹脂、脂環式エポキシ樹脂、脂肪族エポキシ樹脂などと、（メタ）アクリル酸とを反応させて得られるアクリレートである。これらのエポキシ（メタ）アクリレートのうち、特に好ましいものは、芳香族エポキシ樹脂の（メタ）アクリレートであり、少なくとも１個の芳香核を有する多価フェノールまたはそのアルキレンオキサイド付加体のポリグリシジルエーテルを、（メタ）アクリル酸と反応させて得られる（メタ）アクリレートである。例えば、ビスフェノールＡ、またはそのアルキレンオキサイド付加体をエピクロロヒドリンとの反応によって得られるグリシジルエーテルを、（メタ）アクリル酸と反応させて得られる（メタ）アクリレート、エポキシノボラック樹脂と（メタ）アクリル酸を反応して得られる（メタ）アクリレート等が挙げられる。
【００８９】
ウレタン（メタ）アクリレートとして好ましいものは、１種または２種以上の水酸基含有ポリエステルや水酸基含有ポリエーテルに水酸基含有（メタ）アクリル酸エステルとイソシアネート類を反応させて得られる（メタ）アクリレートや、水酸基含有（メタ）アクリル酸エステルとイソシアネート類を反応させて得られる（メタ）アクリレート等である。
【００９０】
ここで使用する水酸基含有ポリエステルとして好ましいものは、１種または２種以上の脂肪族多価アルコールと、１種または２種以上の多塩基酸との反応によって得られる水酸基含有ポリエステルであって、脂肪族多価アルコールとしては、例えば１，３−ブタンジオール、１，４−ブタンジオール、１，６−ヘキサンジオール、ジエチレングリコール、トリエチレングリコール、ネオペンチルグリコール、ポリエチレングリコール、ポリプロピレングリコール、トリメチロールプロパン、グリセリン、ペンタエリスリトール、ジペンタエリスリトールなどが挙げられる。多塩基酸としては、例えば、アジピン酸、テレフタル酸、無水フタル酸、トリメリット酸などが挙げられる。
【００９１】
水酸基含有ポリエーテルとして好ましいものは、脂肪族多価アルコールに１種または２種以上のアルキレンオキサイドを付加することによって得られる水酸基含有ポリエーテルであって、脂肪族多価アルコールとしては、前述した化合物と同様のものが例示できる。アルキレンオキサイドとしては、例えば、エチレンオキサイド、プロピレンオキサイドが挙げられる。
【００９２】
水酸基含有（メタ）アクリル酸エステルとして好ましいものは、脂肪族多価アルコールと（メタ）アクリル酸のエステル化反応によって得られる水酸基含有（メタ）アクリル酸エステルであって、脂肪族多価アルコールとしては、前述した化合物と同様のものが例示できる。かかる水酸基含有（メタ）アクリル酸のうち、脂肪族二価アルコールと（メタ）アクリル酸とのエステル化反応によって得られる水酸基含有（メタ）アクリル酸エステルは特に好ましく、例えば２−ヒドロキシエチル（メタ）アクリレートが挙げられる。    
【００９３】
イソシアネート類としては、分子中に１個以上のイソシアネート基を持つ化合物が好ましく、トリレンジイソシアネートや、ヘキサメチレンジイソシアネート、イソホロンジイソシアネートなどの２価のイソシアネート化合物が特に好ましい。
【００９４】
ポリエステル（メタ）アクリレートとして好ましいものは、水酸基含有ポリエステルと（メタ）アクリル酸とを反応させて得られるポリエステル（メタ）アクリレートである。ここで使用する水酸基含有ポリエステルとして好ましいものは、１種または２種以上の脂肪族多価アルコールと、１種または２種以上の１塩基酸、多塩基酸、及びフェノール類とのエステル化反応によって得られる水酸基含有ポリエステルであって、脂肪族多価アルコールとしては、前述した化合物と同様のものが例示できる。１塩基酸としては、例えば、ギ酸、酢酸、ブチルカルボン酸、安息香酸等が挙げられる。多塩基酸としては、例えば、アジピン酸、テレフタル酸、無水フタル酸、トリメリット酸等が挙げられる。フェノール類としては、例えば、フェノール、ｐ−ノニルフェノール、ビスフェノールＡ等が挙げられる。
【００９５】
ポリエーテル（メタ）アクリレートとして好ましいものは、水酸基含有ポリエーテルと、メタ（アクリル）酸とを反応させて得られるポリエーテル（メタ）アクリレートである。ここで使用する水酸基含有ポリエーテルとして好ましいものは、脂肪族多価アルコールに１種または２種以上のアルキレンオキサイドを付加することによって得られる水酸基含有ポリエーテルであって、脂肪族多価アルコールとしては、前述した化合物と同様のものが例示できる。アルキレンオキサイドとしては、例えば、エチレンオキサイド、プロピレンオキサイド等が挙げられる。
【００９６】
アルコール類の（メタ）アクリル酸エステルとして好ましいものは、分子中に少なくとも１個の水酸基を持つ芳香族または脂肪族アルコール、及びそのアルキレンオキサイド付加体と（メタ）アクリル酸とを反応させて得られる（メタ）アクリレートであり、例えば、２−エチルヘキシル（メタ）アクリレート、２−ヒドロキシエチル（メタ）アクリレート、２−ヒドロキシプロピル（メタ）アクリレート、イソアミル（メタ）アクリレート、ラウリル（メタ）アクリレート、ステアリル（メタ）アクリレート、イソオクチル（メタ）アクリレート、テトラヒドロフルフリル（メタ）アクリレート、イソボニル（メタ）アクリレート、ベンジル（メタ）アクリレート、１，３−ブタンジオールジ（メタ）アクリレート、１，４−ブタンジオールジ（メタ）アクリレート、１，６−ヘキサンジオールジ（メタ）アクリレート、ジエチレングリコールジ（メタ）アクリレート、トリエチレングリコールジ（メタ）アクリレート、ネオペンチルグリコールジ（メタ）アクリレート、ポリエチレングリコールジ（メタ）アクリレート、ポリプロピレングリコールジ（メタ）アクリレート、トリメチロールプロパントリ（メタ）アクリレート、ペンタエリスリトールテトラ（メタ）アクリレート、ジペンタエリスリトールヘキサ（メタ）アクリレート、ε−カプロラクトン変性ジペンタエリスリトールヘキサ（メタ）アクリレート等が挙げられる。なお、これらの（メタ）アクリレートのうち、多価アルコールのポリ（メタ）アクリレート類が特に好ましい。
【００９７】
上記ラジカル重合性有機物質の市販品としては、単官能の例として、アロニックスＭ−１０１、Ｍ−１０２、Ｍ−１１１、Ｍ−１１３、Ｍ−１１７、Ｍ−１５２、ＴＯ−１２１０（以上、東亜合成（株）製）、ＫＡＹＡＲＡＤ  ＴＣ−１１０Ｓ、Ｒ−５６４、Ｒ−１２８Ｈ（以上、日本化薬（株）製）、ビスコート１９２、ビスコート２２０、ビスコート２３１１ＨＰ、ビスコート２０００、ビスコート２１００、ビスコート２１５０、ビスコート８Ｆ、ビスコート１７Ｆ（以上、大阪有機化学工業（株）製）などを挙げることができる。
【００９８】
また、多官能の例として、ＳＡ１００２（以上、三菱化学（株）製）、ビスコート１９５、ビスコート２３０、ビスコート２６０、ビスコート２１５、ビスコート３１０、ビスコート２１４ＨＰ、ビスコート２９５、ビスコート３００、ビスコート３６０、ビスコートＧＰＴ、ビスコート４００、ビスコート７００、ビスコート５４０、ビスコート３０００、ビスコート３７００（以上、大阪有機化学工業（株）製）、カヤラッドＲ−５２６、ＨＤＤＡ、ＮＰＧＤＡ、ＴＰＧＤＡ、ＭＡＮＤＡ、Ｒ−５５１、Ｒ−７１２、Ｒ−６０４、Ｒ−６８４、ＰＥＴ−３０、ＧＰＯ−３０３、ＴＭＰＴＡ、ＴＨＥ−３３０、ＤＰＨＡ、ＤＰＨＡ−２Ｈ、ＤＰＨＡ−２Ｃ、ＤＰＨＡ−２Ｉ、Ｄ−３１０、Ｄ−３３０、ＤＰＣＡ−２０、ＤＰＣＡ−３０、ＤＰＣＡ−６０、ＤＰＣＡ−１２０、ＤＮ−００７５、ＤＮ−２４７５、ＥＢ−６４５、ＥＢ−６４８、ＥＢ−３７００（ダイセル・ユーシービー(株)）Ｔ−１４２０、Ｔ−２０２０、Ｔ−２０４０、ＴＰＡ−３２０、ＴＰＡ−３３０、ＲＰ−１０４０、ＲＰ−２０４０、Ｒ−０１１、Ｒ−３００、Ｒ−２０５（以上、日本化薬（株）製）、アロニックスＭ−２１０、Ｍ−２２０、Ｍ−２３３、Ｍ−２４０、Ｍ−２１５、Ｍ−３０５、Ｍ−３０９、Ｍ−３１０、Ｍ−３１５、Ｍ−３２５、Ｍ−４００、Ｍ−４０８、Ｍ−４５０、Ｍ−６２００、Ｍ−６４００（以上、東亜合成（株）製）、ライトアクリレートＢＰ−４ＥＡ、ＢＰ−４ＰＡ、ＢＰ−２ＥＡ、ＢＰ−２ＰＡ、ＤＣＰ−Ａ（以上、共栄社化学（株）製）、ニューフロンティアＡＳＦ−４００（以上、新日鉄化学（株）製）、リポキシＳＰ−１５０６、ＳＰ−１５０７、ＳＰ−１５０９、ＶＲ−７７、ＳＰ−４０１０、ＳＰ−４０６０（以上、昭和高分子（株）製）、ＮＫエステルＡ−ＢＰＥ−４（以上、新中村化学工業（株）製）などを挙げることができる。
【００９９】
これらのラジカル重合性有機物質は１種あるいは２種以上のものを所望の性能に応じて
、配合して使用することができる。なお、ラジカル重合性有機物質のうち５０質量％以上
が、分子中に（メタ）アクリル基を有する化合物であることが好ましい。
【０１００】
上記光ラジカル重合開始剤は、光照射を受けることによってラジカル重合を開始させることが可能となる化合物であればよく、例えば、アセトフェノン系化合物、ベンジル系化合物、ベンゾフェノン系化合物、チオキサントン系化合物などのケトン系化合物、オキシム系化合物などを好ましいものとして例示することができる。
【０１０１】
アセトフェノン系化合物としては例えば、ジエトキシアセトフェノン、２−ヒドロキシ−２−メチル−１−フェニルプロパン−１−オン、４'−イソプロピル−２−ヒドロキシ−２−メチルプロピオフェノン、２−ヒドロキシメチル−２−メチルプロピオフェノン、２，２−ジメトキシ−１，２−ジフェニルエタン−１−オン、ｐ−ジメチルアミノアセトフェノン、ｐ−ターシャリブチルジクロロアセトフェノン、ｐ−ターシャリブチルトリクロロアセトフェノン、ｐ−アジドベンザルアセトフェノン、１−ヒドロキシシクロヘキシルフェニルケトン、２−メチル−１−［４−（メチルチオ）フェニル］−２−モルフォリノプロパノン−１、２−ベンジル−２−ジメチルアミノ−１−（４−モルフォリノフェニル）−ブタノン−１、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、１−［４−（２−ヒドロキシエトキシ）−フェニル］−２−ヒドロキシ−２−メチル−１−プロパン−１−オン等が挙げられる。
【０１０２】
ベンジル系化合物としては、ベンジル、アニシル等が挙げられる。
【０１０３】
ベンゾフェノン系化合物としては、例えば、ベンゾフェノン、ｏ−ベンゾイル安息香酸メチル、ミヒラーケトン、４，４'−ビスジエチルアミノベンゾフェノン、４，４'−ジクロロベンゾフェノン、４−ベンゾイル−４'−メチルジフェニルスルフィドなどが挙げられる。
【０１０４】
オキシム系化合物としては、１．２−オクタンジオン，１−［４−（フェニルチオ）−，２−（Ｏ−ベンゾイルオキシム）］、エタノン，１−［９−エチル−６−（２−メチルベンゾイル）−９Ｈ−カルバゾール−３−イル］−，１−（Ｏ−アセチルオキシム）、メタノン，（２−メチルフェニル）［６−ニトロ−９−[３−（トリメチルシリル）プロピル]−９Ｈ−カルバゾール−３−イル］−，１−Ｏ−アセチルオキシム）、メタノン，（９−エチル−６−ニトロ−９Ｈ−カルバゾール−３−イル）（２−メチルフェニル），Ｏ−アセチルオキシム、メタノン，（９−エチル−６−ニトロ−９Ｈ−カルバゾール−３−イル）[２−メチル−４−（４−モルホリニル）フェニル），Ｏ−アセチルオキシム、メタノン，（３，５−ジニトロフェニル）（９−エチル−６−ニトロ−９Ｈ−カルバゾール−３−イル）（２−メチルフェニル），Ｏ−アセチルオキシム、メタノン，（９−エチル−６−ニトロ−９Ｈ−カルバゾール−３−イル）（３−ニトロフェニル），Ｏ−アセチルオキシム、１，３，５−トリアジン−２，４，６（１Ｈ，３Ｈ，５Ｈ）−トリオン、１，３，５−トリス[２−（アセチルオキシ）−３−[３−[（１Ｅ）−１−[（アセチルオキシ）イミノエチル]−６−ニトロ−９Ｈ−カルバゾール−９−イル]プロピル]−、１，２−ブタンジオン、１−[４−（フェニルチオ）フェニル]−、２−（Ｏ−アセチルオキシム）、１，２−ブタンジオン、１−[４−[[４−（２−ヒドロキシエトキシ）フェニル]チオ]フェニル]−、２−（Ｏ−アセチルオキシム）、１，２−ブタンジオン、１，１’−（チオジ−４，１−フェニレン）ビス−、２，２−ビス（Ｏ−アセチルオキシム）、１，２−オクタンジオン、１−[４−（フェニルチオ）フェニル]−、２−[Ｏ−（４−メチルベンゾイル）オキシム]等が挙げられる。
【０１０５】
チオキサントン系化合物としては、チオキサントン、２−メチルチオキサントン、２−エチルチオキサントン、２−クロロチオキサントン、２−イソプロピルチオキサントン、２，４−ジエチルチオキサントン等が挙げられる。
【０１０６】
その他の光ラジカル重合開始剤としては、２，４，６−トリメチルベンゾイルジフェニルフォスフェインオキサイド、ビス（シクロペンタジエニル）−ビス［２，６−ジフルオロ−３−（ピル−１−イル）］チタニウムなどが挙げられる。
【０１０７】
これらの光ラジカル重合開始剤は１種あるいは２種以上のものを所望の性能に応じて配合して使用することができる。
【０１０８】
以上のような光ラジカル重合開始剤は、ラジカル重合性有機物質に対して化学量論的必要量を使用すればよいが、好ましくはラジカル重合性有機物質に対して０．０５〜１０質量部、更に好ましくは０．１〜１０質量部配合するのがよい。この範囲を上回ると十分な強度を有する硬化物が得られない場合があり、下回ると樹脂が十分硬化しない場合がある。
【０１０９】
上記熱硬化性組成物は、加熱によって硬化するものであり、熱カチオン硬化性組成物、熱アニオン硬化性組成物あるいは熱ラジカル硬化性組成物のいずれでもよいが、熱ラジカル硬化性組成物が、潜在性酸化防止剤を加熱して活性化させた時にラジカルをトラップするので好ましい。
該熱ラジカル硬化性組成物は、本発明の潜在性添加剤を潜在性酸化防止剤として含む他、上記ラジカル重合性有機物質及び熱ラジカル重合開始剤を必須成分とする。
【０１１０】
上記熱ラジカル重合開始剤としては、２，２′−アゾビスイソブチロニトリル、２，２′−アゾビス（メチルイソブチレ−ト）、２，２’−アゾビス−２，４−ジメチルバレロニトリル、１，１’−アゾビス（１−アセトキシ−１−フェニルエタン）等のアゾ系開始剤；ベンゾイルパーオキサイド、ジ−ｔ−ブチルベンゾイルパーオキサイド、ｔ−ブチルパーオキシピバレート、ジ（４−ｔ−ブチルシクロヘキシル）パーオキシジカーボネート等の過酸化物系開始剤、過硫酸アンモニウム、過硫酸ナトリウム、過硫酸カリウム等の過硫酸塩等が挙げられる。これらは一種又は二種以上を混合して用いることができる。
【０１１１】
上記熱硬化性組成物は、必要に応じて有機溶媒に溶解又は分散させ、得られた塗液をスピンコーター、ロールコーター、バーコーター、ダイコーター、カーテンコーター、各種の印刷、浸漬等の公知の手段で、ソーダガラス、石英ガラス、半導体基板、金属、紙、プラスチック等の支持基体上に塗布し、加熱して硬化させることができる。
【０１１２】
上記有機溶媒としては、特に限定されず公知慣用のものを用いることができるが、例えば、ケトン、エーテル、アミド、アルコール類等を好ましく用いることができ、具体例としては、アセトン、メチルエチルケトン、メチル−ｎ−ブチルケトン、メチルイソブチルケトン、エチルイソブチルケトン、ジエチルエーテル、テトラヒドロフラン、ジオキサン、ジメチルホルムアミド、ジエチルホルムアミド、ジメチルアセトアミド、ジエチルアセトアミド、Ｎ−メチルピロリドン、メタノール、エタノール、イソプロパノール、エチレングリコール、プロピレングリコール、２−メトキシ−２−プロパノール、テトラグライムなどの公知の溶媒を使用することができる。
【０１１３】
上記加熱硬化は、通常、約６０℃以上、好ましくは１００〜３００℃程度の温度で、１０秒〜３時間程度行うことが好適である。
【０１１４】
上記重合性組成物は、必要に応じて有機溶媒中で、上記ラジカル重合性有機物質を懸濁重合、連続重合、溶液重合、乳化重合、塊状重合等により単独重合あるいは共重合させるものである。
【０１１５】
上記感光性組成物は、光照射により性質が変わる組成物であり、化学反応に対して可溶となるものにポジ型レジスト、化学反応に対して不溶となるものにネガ型レジストがある。該感光性組成物は、本発明の潜在性添加剤を潜在性酸化防止剤として含む他、酸価を有するエチレン性不飽和結合を有する重合性化合物及び光ラジカル重合開始剤を必須成分とする。該酸価を有するエチレン性不飽和結合を有する重合性化合物としては、(メタ)アクリル酸、α―クロルアクリル酸、イタコン酸、マレイン酸、シトラコン酸、フマル酸、ハイミック酸、クロトン酸、イソクロトン酸、ビニル酢酸、アリル酢酸、桂皮酸、ソルビン酸、メサコン酸、コハク酸モノ［２−（メタ）アクリロイロキシエチル］、フタル酸モノ［２−（メタ）アクリロイロキシエチル］、ω−カルボキシポリカプロラクトンモノ（メタ）アクリレート等の両末端にカルボキシ基と水酸基とを有するポリマーのモノ（メタ）アクリレート、ヒドロキシエチル（メタ）アクリレート・マレート、ヒドロキシプロピル（メタ）アクリレート・マレート、ジシクロペンタジエン・マレート或いは1個のカルボキシル基と２個以上の(メタ)アクリロイル基とを有する多官能（メタ）アクリレート等の不飽和多塩基酸；アリルアルコール、クロチルアルコール等のビニルアルコール；フェノール及び／又はクレゾールノボラックエポキシ樹脂、ビフェニル骨格、ナフタレン骨格を有するノボラックエポキシ樹脂、ビスフェノールＡノボラック型エポキシ化合物、ジシクロペンタジエンノボラック型エポキシ化合物等のノボラック型エポキシ化合物、多官能エポキシ基を有するポリフェニルメタン型エポキシ樹脂、下記一般式（Ｉ）で表されるエポキシ化合物等のエポキシ樹脂のエポキシ基に不飽和一塩基酸を作用させ、更に多塩基酸無水物を作用させて得られた樹脂、ペンタエリスリトールトリアクリレート、ジペンタエリスリトールペンタアクリレート等の水酸基含有多官能アクリレートと無水コハク酸、無水フタル酸、テトラヒドロ無水フタル酸等の二塩基酸無水物の反応物である酸価を有する多官能アクリレート等の重合体が挙げられる。
【０１１６】
【化５６】
2014021023.tif 000058
（式中、Ｘ41は直接結合、メチレン基、炭素原子数１〜４のアルキリデン基、炭素原子数３〜２０の脂環式炭化水素基、−Ｏ−、−Ｓ−、−ＳＯ2−、−ＳＳ−、−ＳＯ−、−ＣＯ−、−ＯＣＯ−又は上記〔化７〕〜〔化９〕で表される置換基を表し、該アルキリデン基はハロゲン原子で置換されていてもよく、Ｒ41、Ｒ42、Ｒ43及びＲ44は、それぞれ独立に、水素原子、炭素原子数１〜５のアルキル基、炭素原子数１〜８のアルコキシ基、炭素原子数２〜５のアルケニル基又はハロゲン原子を表し、上記アルキル基、アルコキシ基及びアルケニル基はハロゲン原子で置換されていてもよく、ｒは０〜１０の整数である。）
【０１１７】
これらの重合性化合物は、単独で又は２種以上を混合して使用することができ、また、酸価を有しないエチレン性不飽和結合を有する重合性化合物と組み合わせて使用することができる。２種以上を混合して使用する場合には、それらを予め共重合して共重合体として使用してもよい。
【０１１８】
上記酸価を有しないエチレン性不飽和結合を有する重合性化合物としては、例えば、(メタ)アクリル酸−２−ヒドロキシエチル、（メタ）アクリル酸−２−ヒドロキシプロピル、（メタ）アクリル酸グリシジル、下記化合物Ｎｏ．Ａ１〜Ｎｏ．Ａ４、（メタ）アクリル酸メチル、（メタ）アクリル酸ブチル、（メタ）アクリル酸イソブチル、（メタ）アクリル酸−ｔ−ブチル、（メタ）アクリル酸シクロヘキシル、（メタ）アクリル酸ｎ−オクチル、（メタ）アクリル酸イソオクチル、（メタ）アクリル酸イソノニル、（メタ）アクリル酸ステアリル、（メタ）アクリル酸ラウリル、（メタ）アクリル酸メトキシエチル、（メタ）アクリル酸ジメチルアミノメチル、（メタ）アクリル酸ジメチルアミノエチル、（メタ）アクリル酸アミノプロピル、（メタ）アクリル酸ジメチルアミノプロピル、（メタ）アクリル酸エトキシエチル、（メタ）アクリル酸ポリ（エトキシ）エチル、（メタ）アクリル酸ブトキシエトキシエチル、（メタ）アクリル酸エチルヘキシル、（メタ）アクリル酸フェノキシエチル、（メタ）アクリル酸テトラヒドロフリル、（メタ）アクリル酸ビニル、（メタ）アクリル酸アリル、（メタ）アクリル酸ベンジル、エチレングリコールジ（メタ）アクリレート、ジエチレングリコールジ（メタ）アクリレート、トリエチレングリコールジ（メタ）アクリレート、ポリエチレングリコールジ（メタ）アクリレート、プロピレングリコールジ（メタ）アクリレート、１，４−ブタンジオールジ（メタ）アクリレート、１，６−ヘキサンジオールジ（メタ）アクリレート、トリメチロールエタントリ（メタ）アクリレート、トリメチロールプロパントリ（メタ）アクリレート、ジペンタエリスリトールペンタ（メタ）アクリレート、ジペンタエリスリトールヘキサ（メタ）アクリレート、ペンタエリスリトールテトラ（メタ）アクリレート、ペンタエリスリトールトリ（メタ）アクリレート、トリシクロデカンジメチロールジ（メタ）アクリレート、トリ［（メタ）アクリロイルエチル］イソシアヌレート、ポリエステル（メタ）アクリレートオリゴマー等の不飽和一塩基酸及び多価アルコール又は多価フェノールのエステル；（メタ）アクリル酸亜鉛、（メタ）アクリル酸マグネシウム等の不飽和多塩基酸の金属塩；マレイン酸無水物、イタコン酸無水物、シトラコン酸無水物、メチルテトラヒドロ無水フタル酸、テトラヒドロ無水フタル酸、トリアルキルテトラヒドロ無水フタル酸、５−（２，５−ジオキソテトラヒドロフリル）−３−メチル−３−シクロヘキセン−１，２−ジカルボン酸無水物、トリアルキルテトラヒドロ無水フタル酸−無水マレイン酸付加物、ドデセニル無水コハク酸、無水メチルハイミック酸等の不飽和多塩基酸の酸無水物；（メタ）アクリルアミド、メチレンビス−（メタ）アクリルアミド、ジエチレントリアミントリス（メタ）アクリルアミド、キシリレンビス（メタ）アクリルアミド、α−クロロアクリルアミド、Ｎ−２−ヒドロキシエチル（メタ）アクリルアミド等の不飽和一塩基酸及び多価アミンのアミド；アクロレイン等の不飽和アルデヒド；（メタ）アクリロニトリル、α−クロロアクリロニトリル、シアン化ビニリデン、シアン化アリル等の不飽和ニトリル；スチレン、４−メチルスチレン、４−エチルスチレン、４−メトキシスチレン、４−ヒドロキシスチレン、４−クロロスチレン、ジビニルベンゼン、ビニルトルエン、ビニル安息香酸、ビニルフェノール、ビニルスルホン酸、４−ビニルベンゼンスルホン酸、ビニルベンジルメチルエーテル、ビニルベンジルグリシジルエーテル等の不飽和芳香族化合物；メチルビニルケトン等の不飽和ケトン；ビニルアミン、アリルアミン、Ｎ−ビニルピロリドン、ビニルピペリジン等の不飽和アミン化合物；ビニルメチルエーテル、ビニルエチルエーテル、ｎ−ブチルビニルエーテル、イソブチルビニルエーテル、アリルグリシジルエーテル等のビニルエーテル；マレイミド、Ｎ−フェニルマレイミド、Ｎ−シクロヘキシルマレイミド等の不飽和イミド類；インデン、１−メチルインデン等のインデン類；１，３−ブタジエン、イソプレン、クロロプレン等の脂肪族共役ジエン類；ポリスチレン、ポリメチル（メタ）アクリレート、ポリ−ｎ−ブチル（メタ）アクリレート、ポリシロキサン等の重合体分子鎖の末端にモノ（メタ）アクリロイル基を有するマクロモノマー類；（メタ）アクリロニトリル、エチレン、プロピレン、ブチレン、塩化ビニル、酢酸ビニル等のその他のビニル化合物、及びポリメチルメタクリレートマクロモノマー、ポリスチレンマクロモノマー等のマクロモノマー類、トリシクロデカン骨格のモノメタクリレート、Ｎ−フェニルマレイミド、メタクリロイルオキシメチル−３−エチルオキセタン等と、（メタ）アクリル酸との共重合体及びこれらに昭和電工（株）社製カレンズＭＯＩ、ＡＯＩのような不飽和結合を有するイソシアネート化合物を反応させた（メタ）アクリル酸の共重合体や、ビニルクロリド、ビニリデンクロリド、ジビニルスクシナート、ジアリルフタラート、トリアリルホスファート、トリアリルイソシアヌラート、ビニルチオエーテル、ビニルイミダゾール、ビニルオキサゾリン、ビニルカルバゾール、ビニルピロリドン、ビニルピリジン、水酸基含有ビニルモノマー及びポリイソシアネート化合物のビニルウレタン化合物、水酸基含有ビニルモノマー及びポリエポキシ化合物のビニルエポキシ化合物、ペンタエリスリトールトリアクリレート、ジペンタエリスリトールペンタアクリレート等の水酸基含有多官能アクリレートとトリレンジイソシアネート、ヘキサメチレンジイソシアネート等の多官能イソシアネートの反応物等が挙げられる。
【０１１９】
化合物Ｎｏ．Ａ１
【化５７】
2014021023.tif 000059
【０１２０】
化合物Ｎｏ．Ａ２
【化５８】
2014021023.tif 000060
【０１２１】
化合物Ｎｏ．Ａ３
【化５９】
2014021023.tif 000061
【０１２２】
化合物Ｎｏ．Ａ４
【化６０】
2014021023.tif 000062
【０１２３】
酸価調整して上記感光性組成物の現像性を改良するため、上記酸価を有するエチレン性不飽和結合を有する重合性化合物と共に、更に単官能又は多官能エポキシ化合物を用いることができる。上記酸価を有するエチレン性不飽和結合を有する重合性化合物は、固形分の酸価が５〜１２０ｍｇＫＯＨ／ｇの範囲であることが好ましく、単官能又は多官能エポキシ化合物の使用量は、上記酸価を満たすように選択するのが好ましい。
【０１２４】
上記単官能エポキシ化合物としては、グリシジルメタクリレート、メチルグリシジルエーテル、エチルグリシジルエーテル、プロピルグリシジルエーテル、イソプロピルグリシジルエーテル、ブチルグリシジルエーテル、イソブチルグリシジルエーテル、ｔ−ブチルグリシジルエーテル、ペンチルグリシジルエーテル、ヘキシルグリシジルエーテル、ヘプチルグリシジルエーテル、オクチルグリシジルエーテル、ノニルグリシジルエーテル、デシルグリシジルエーテル、ウンデシルグリシジルエーテル、ドデシルグリシジルエーテル、トリデシルグリシジルエーテル、テトラデシルグリシジルエーテル、ペンタデシルグリシジルエーテル、ヘキサデシルグリシジルエーテル、２−エチルヘキシルグリシジルエーテル、アリルグリシジルエーテル、プロパルギルグリシジルエーテル、p−メトキシエチ
ルグリシジルエーテル、フェニルグリシジルエーテル、ｐ−メトキシグリシジルエーテル、ｐ−ブチルフェノールグリシジルエーテル、クレジルグリシジルエーテル、２−メチルクレジルグリシジルエーテル、４−ノニルフェニルグリシジルエーテル、ベンジルグリシジルエーテル、ｐ−クミルフェニルグリシジルエーテル、トリチルグリシジルエーテル、２，３−エポキシプロピルメタクリレート、エポキシ化大豆油、エポキシ化アマニ油、グリシジルブチレート、ビニルシクロヘキサンモノオキシド、１，２−エポキシ−４−ビニルシクロヘキサン、スチレンオキシド、ピネンオキシド、メチルスチレンオキシド、シクロヘキセンオキシド、プロピレンオキシド、等が挙げられる。
【０１２５】
上記多官能エポキシ化合物としては、ビスフェノール型エポキシ化合物及びグリシジルエーテル類からなる群から選択される一種以上を用いると、特性の一層良好な着色アルカリ現像性感光性組成物を得ることができるので好ましい。該ビスフェノール型エポキシ化合物としては、上記一般式（Ｉ）で表されるエポキシ化合物を用いることができる他、例えば、水添ビスフェノール型エポキシ化合物等のビスフェノール型エポキシ化合物も用いることができる。該グリシジルエーテル類としては、エチレングリコールジグリシジルエーテル、プロピレングリコールジグリシジルエーテル、１，４−ブタンジオールジグリシジルエーテル、１，６−ヘキサンジオールジグリシジルエーテル、１，８−オクタンジオールジグリシジルエーテル、１，１０−デカンジオールジグリシジルエーテル、２，２−ジメチル−１，３−プロパンジオールジグリシジルエーテル、ジエチレングリコールジグリシジルエーテル、トリエチレングリコールジグリシジルエーテル、テトラエチレングリコールジグリシジルエーテル、ヘキサエチレングリコールジグリシジルエーテル、１，４−シクロヘキサンジメタノールジグリシジルエーテル、１，１，１−トリ（グリシジルオキシメチル）プロパン、１，１，１−トリ（グリシジルオキシメチル）エタン、１，１，１−トリ（グリシジルオキシメチル）メタン、１，１，１，１−テトラ（グリシジルオキシメチル）メタンが挙げられる。
その他、フェノールノボラック型エポキシ化合物、ビフェニルノボラック型エポキシ化合物、クレゾールノボラック型エポキシ化合物、ビスフェノールＡノボラック型エポキシ化合物、ジシクロペンタジエンノボラック型エポキシ化合物等のノボラック型エポキシ化合物；３，４−エポキシ−６−メチルシクロヘキシルメチル−３，４−エポキシ−６−メチルシクロヘキサンカルボキシレート、３，４−エポキシシクロヘキシルメチル−３，４−エポキシシクロヘキサンカルボキシレート、１−エポキシエチル−３，４−エポキシシクロヘキサン等の脂環式エポキシ化合物；フタル酸ジグリシジルエステル、テトラヒドロフタル酸ジグリシジルエステル、ダイマー酸グリシジルエステル等のグリシジルエステル類；テトラグリシジルジアミノジフェニルメタン、トリグリシジル−ｐ−アミノフェノール、Ｎ，Ｎ−ジグリシジルアニリン等のグリシジルアミン類；１，３−ジグリシジル−５，５−ジメチルヒダントイン、トリグリシジルイソシアヌレート等の複素環式エポキシ化合物；ジシクロペンタジエンジオキシド等のジオキシド化合物；ナフタレン型エポキシ化合物、トリフェニルメタン型エポキシ化合物、ジシクロペンタジエン型エポキシ化合物等を用いることもできる。
【０１２６】
上記感光性組成物に、さらに着色剤を加えて着色感光性組成物とすることもできる。該着色感光性組成物の硬化物は、カラーフィルタとして好適に用いられる。
上記着色感光性組成物において、着色剤の添加量は、０．０１〜５０質量％が好ましく、０．１〜３０質量％がより好ましい。
【０１２７】
上記着色剤としては、染料あるいは顔料が挙げられる。
染料としては、３８０〜１２００ｎｍに吸収を有する化合物であれば特に限定されないが、例えば、アゾ化合物、アントラキノン化合物、インジゴイド化合物、トリアリールメタン化合物、キサンテン化合物、アリザリン化合物、アクリジン化合物、スチルベン化合物、チアゾール化合物、ナフトール化合物、キノリン化合物、ニトロ化合物、インダミン化合物、オキサジン化合物、フタロシアニン化合物、シアニン化合物、ジインモニウム化合物、シアノエテニル化合物、ジシアノスチレン化合物、ローダミン化合物、ペリレン化合物、ポリエンナフトラクタム化合物、クマリン化合物、スクアリリウム化合物、クロコニウム化合物、スピロピラン化合物、スピロオキサジン化合物、メロシアニン化合物、オキソノール化合物、スチリル化合物、ピリリウム化合物、ローダニン化合物、オキサゾロン化合物、フタルイミド化合物、シンノリン化合物、ナフトキノン化合物、アザアントラキノン化合物、ポルフィリン化合物、アザポルフィリン化合物、ピロメテン化合物、キナクリドン化合物、ジケトピロロピロール化合物、インジゴ化合物、アクリジン化合物、アジン化合物、アゾメチン化合物、アニリン化合物、キナクリドン化合物、キノフタロン化合物、キノンイミン化合物、イリジウム錯体化合物、ユーロピウム錯体化合物等の染料等が挙げられ、これらは複数を混合して用いてもよい。
【０１２８】
顔料としては、無機顔料あるいは有機顔料を用いることができ、例えば、ニトロソ化合物、ニトロ化合物、アゾ化合物、ジアゾ化合物、キサンテン化合物、キノリン化合物、アントラキノン化合物、クマリン化合物、フタロシアニン化合物、イソインドリノン化合物、イソインドリン化合物、キナクリドン化合物、アンタンスロン化合物、ペリノン化合物、ペリレン化合物、ジケトピロロピロール化合物、チオインジゴ化合物、ジオキサジン化合物、トリフェニルメタン化合物、キノフタロン化合物、ナフタレンテトラカルボン酸；アゾ染料、シアニン染料の金属錯体化合物；レーキ顔料；ファーネス法、チャンネル法、サーマル法によって得られるカーボンブラック、或いはアセチレンブラック、ケッチェンブラック又はランプブラック等のカーボンブラック；上記カーボンブラックをエポキシ樹脂で調整、被覆したもの、上記カーボンブラックを予め溶媒中で樹脂で分散処理し、２０〜２００ｍｇ／ｇの樹脂を吸着させたもの、上記カーボンブラックを酸性又はアルカリ性表面処理したもの、平均粒径が８ｎｍ以上でＤＢＰ吸油量が９０ｍｌ／１００ｇ以下のもの、９５０℃における揮発分中のＣＯ、ＣＯ2から算出した全酸素量が、カーボンブラックの表面積１００ｍ２当たり９ｍｇ以上であるもの；黒鉛、黒鉛化カーボンブラック、活性炭、炭素繊維、カーボンナノチューブ、カーボンマイクロコイル、カーボンナノホーン、カーボンエアロゲル、フラーレン；アニリンブラック、ピグメントブラック７、チタンブラック；疎水性樹脂、酸化クロム緑、ミロリブルー、コバルト緑、コバルト青、マンガン系、フェロシアン化物、リン酸塩群青、紺青、ウルトラマリン、セルリアンブルー、ピリジアン、エメラルドグリーン、硫酸鉛、黄色鉛、亜鉛黄、べんがら（赤色酸化鉄(III)）、カドミウム赤、合成鉄黒、アンバー等の無機含量又は有機顔料を用いることができる。これらの顔料は単独で、或いは複数を混合して用いることができる。
【０１２９】
上記無機顔料又は有機顔料としては、市販の顔料を用いることもでき、例えば、ピグメントレッド１、２、３、９、１０、１４、１７、２２、２３、３１、３８、４１、４８、４９、８８、９０、９７、１１２、１１９、１２２、１２３、１４４、１４９、１６６、１６８、１６９、１７０、１７１、１７７、１７９、１８０、１８４、１８５、１９２、２００、２０２、２０９、２１５、２１６、２１７、２２０、２２３、２２４、２２６、２２７、２２８、２４０、２５４；ピグメントオレンジ１３、３１、３４、３６、３８、４３、４６、４８、４９、５１、５２、５５、５９、６０、６１、６２、６４、６５、７１；ピグメントイエロー１、３、１２、１３、１４、１６、１７、２０、２４、５５、６０、７３、８１、８３、８６、９３、９５、９７、９８、１００、１０９、１１０、１１３、１１４、１１７、１２０、１２５、１２６、１２７、１２９、１３７、１３８、１３９、１４７、１４８、１５０、１５１、１５２、１５３、１５４、１６６、１６８、１７５、１８０、１８５；ピグメントグリ−ン７、１０、３６；ピグメントブルー１５、１５：１、１５：２、１５：３、１５：４、１５：５、１５：６、２２、２４、５６、６０、６１、６２、６４；ピグメントバイオレット１、１９、２３、２７、２９、３０、３２、３７、４０、５０等が挙げられる。
【０１３０】
上記着色感光性組成物には、更に溶媒を加えることができる。該溶媒としては、通常、必要に応じて上記の各成分を溶解又は分散しえる溶媒、例えば、メチルエチルケトン、メチルアミルケトン、ジエチルケトン、アセトン、メチルイソプロピルケトン、メチルイソブチルケトン、シクロヘキサノン、２−ヘプタノン等のケトン類；エチルエーテル、ジオキサン、テトラヒドロフラン、１，２−ジメトキシエタン、１，２−ジエトキシエタン、ジプロピレングリコールジメチルエーテル等のエーテル系溶媒；酢酸メチル、酢酸エチル、酢酸−ｎ−プロピル、酢酸イソプロピル、酢酸ｎ−ブチル、酢酸シクロヘキシル、乳酸エチル、コハク酸ジメチル、テキサノール等のエステル系溶媒；エチレングリコールモノメチルエーテル、エチレングリコールモノエチルエーテル等のセロソルブ系溶媒；メタノール、エタノール、イソ−又はｎ−プロパノール、イソ−又はｎ−ブタノール、アミルアルコール等のアルコール系溶媒；エチレングリコールモノメチルアセテート、エチレングリコールモノエチルアセテート、プロピレングリコール−１−モノメチルエーテル−２−アセテート（ＰＧＭＥＡ）、ジプロピレングリコールモノメチルエーテルアセテート、３−メトキシブチルアセテート、エトキシエチルプロピオネート等のエーテルエステル系溶媒；ベンゼン、トルエン、キシレン等のＢＴＸ系溶媒；ヘキサン、ヘプタン、オクタン、シクロヘキサン等の脂肪族炭化水素系溶媒；テレピン油、Ｄ−リモネン、ピネン等のテルペン系炭化水素油；ミネラルスピリット、スワゾール＃３１０（コスモ松山石油（株））、ソルベッソ＃１００（エクソン化学（株））等のパラフィン系溶媒；四塩化炭素、クロロホルム、トリクロロエチレン、塩化メチレン、１，２−ジクロロエタン等のハロゲン化脂肪族炭化水素系溶媒；クロロベンゼン等のハロゲン化芳香族炭化水素系溶媒；カルビトール系溶媒、アニリン、トリエチルアミン、ピリジン、酢酸、アセトニトリル、二硫化炭素、Ｎ，Ｎ−ジメチルホルムアミド、Ｎ，Ｎ−ジメチルアセトアミド、Ｎ−メチルピロリドン、ジメチルスルホキシド、水等が挙げられ、これらの溶媒は１種又は２種以上の混合溶媒として使用することができる。これらの中でもケトン類、エーテルエステル系溶媒等、特にプロピレングリコール−１−モノメチルエーテル−２−アセテート、シクロヘキサノン等が、感光性組成物においてレジストと光重合開始剤の相溶性がよいので好ましい。
【０１３１】
上記着色感光性組成物には、更に無機化合物を含有させることができる。該無機化合物としては、例えば、酸化ニッケル、酸化鉄、酸化イリジウム、酸化チタン、酸化亜鉛、酸化マグネシウム、酸化カルシウム、酸化カリウム、シリカ、アルミナ等の金属酸化物；層状粘土鉱物、ミロリブルー、炭酸カルシウム、炭酸マグネシウム、コバルト系、マンガン系、ガラス粉末、マイカ、タルク、カオリン、フェロシアン化物、各種金属硫酸塩、硫化物、セレン化物、アルミニウムシリケート、カルシウムシリケート、水酸化アルミニウム、白金、金、銀、銅等が挙げられる。
【０１３２】
上記着色感光性組成物において、顔料及び／又は無機化合物を用いる場合、分散剤を加えることができる。該分散剤としては色材、無機化合物を分散、安定化できるものであれば何でも良く、市販の分散剤、例えばビックケミー社製、ＢＹＫシリーズ等を用いることができ、塩基性官能基を有するポリエステル、ポリエーテル、ポリウレタンからなる高分子分散剤、塩基性官能基として窒素原子を有し、窒素原子を有する官能基がアミン、及び／又はその四級塩であり、アミン価が1〜１００ｍｇＫＯＨ/ｇのものが好適に用いられる。
【０１３３】
また、上記着色感光性組成物には、必要に応じて、ｐ−アニソール、ハイドロキノン、ピロカテコール、ｔ−ブチルカテコール、フェノチアジン等の熱重合抑制剤；可塑剤；接着促進剤；充填剤；消泡剤；レベリング剤；表面調整剤；フェノール系酸化防止剤、ホスファイト系酸化防止剤、チオエーテル系酸化防止剤等の酸化防止剤；紫外線吸収剤；分散助剤；凝集防止剤；触媒；効果促進剤；架橋剤；増粘剤等の慣用の添加物を加えることができる。
【０１３４】
また、上記酸価を有するエチレン性不飽和結合を有する重合性化合物とともに、他の有機重合体を用いることによって、本発明の着色感光性組成物の硬化物の特性を改善することもできる。上記有機重合体としては、例えば、ポリスチレン、ポリメチルメタクリレート、メチルメタクリレート−エチルアクリレート共重合体、ポリ（メタ）アクリル酸、スチレン−（メタ）アクリル酸共重合体、（メタ）アクリル酸−メチルメタクリレート共重合体、エチレン−塩化ビニル共重合体、エチレン−ビニル共重合体、ポリ塩化ビニル樹脂、ＡＢＳ樹脂、ナイロン６、ナイロン６６、ナイロン１２、ウレタン樹脂、ポリカーボネートポリビニルブチラール、セルロースエステル、ポリアクリルアミド、飽和ポリエステル、フェノール樹脂、フェノキシ樹脂、ポリアミドイミド樹脂、ポリアミック酸樹脂、エポキシ樹脂等が挙げられ、これらの中でも、ポリスチレン、（メタ）アクリル酸−メチルメタクリレート共重合体、エポキシ樹脂が好ましい。
【０１３５】
上記着色感光性組成物には、更に、連鎖移動剤、増感剤、界面活性剤、シランカップリング剤、メラミン等を併用することができる。
【０１３６】
上記連鎖移動剤、増感剤としては、一般的に硫黄原子含有化合物が用いられる。例えばチオグリコール酸、チオリンゴ酸、チオサリチル酸、２−メルカプトプロピオン酸、３−メルカプトプロピオン酸、３−メルカプト酪酸、Ｎ−（２−メルカプトプロピオニル）グリシン、２−メルカプトニコチン酸、３−［Ｎ−（２−メルカプトエチル）カルバモイル］プロピオン酸、３−［Ｎ−（２−メルカプトエチル）アミノ］プロピオン酸、Ｎ−（３−メルカプトプロピオニル）アラニン、２−メルカプトエタンスルホン酸、３−メルカプトプロパンスルホン酸、４−メルカプトブタンスルホン酸、ドデシル（４−メチルチオ）フェニルエーテル、２−メルカプトエタノール、３−メルカプト−１，２−プロパンジオール、１−メルカプト−２−プロパノール、３−メルカプト−２−ブタノール、メルカプトフェノール、２−メルカプトエチルアミン、２−メルカプトイミダゾール、２−メルカプトベンゾイミダゾール、２−メルカプト−３−ピリジノール、２−メルカプトベンゾチアゾール、メルカプト酢酸、トリメチロールプロパントリス（３−メルカプトプロピオネート）、ペンタエリスリトールテトラキス（３−メルカプトプロピオネート）等のメルカプト化合物、該メルカプト化合物を酸化して得られるジスルフィド化合物、ヨード酢酸、ヨードプロピオン酸、２−ヨードエタノール、２−ヨードエタンスルホン酸、３−ヨードプロパンスルホン酸等のヨード化アルキル化合物、トリメチロールプロパントリス（３−メルカプトイソブチレート）、ブタンジオールビス（３−メルカプトイソブチレート）、ヘキサンジチオール、デカンジチオール、１，４−ジメチルメルカプトベンゼン、ブタンジオールビスチオプロピオネート、ブタンジオールビスチオグリコレート、エチレングリコールビスチオグリコレート、トリメチロールプロパントリスチオグリコレート、ブタンジオールビスチオプロピオネート、トリメチロールプロパントリスチオプロピオネート、トリメチロールプロパントリスチオグリコレート、ペンタエリスリトールテトラキスチオプロピオネート、ペンタエリスリトールテトラキスチオグリコレート、トリスヒドロキシエチルトリスチオプロピオネート、下記化合物Ｎｏ．Ｃ１、トリメルカプトプロピオン酸トリス（２−ヒドロキシエチル）イソシアヌレート等の脂肪族多官能チオール化合物、昭和電工社製カレンズＭＴ  ＢＤ１、ＰＥ１、ＮＲ１等が挙げられる。
【０１３７】
【化６１】
2014021023.tif 000063
【０１３８】
上記界面活性剤としては、パーフルオロアルキルリン酸エステル、パーフルオロアルキルカルボン酸塩等のフッ素界面活性剤、高級脂肪酸アルカリ塩、アルキルスルホン酸塩、アルキル硫酸塩等のアニオン系界面活性剤、高級アミンハロゲン酸塩、第四級アンモニウム塩等のカチオン系界面活性剤、ポリエチレングリコールアルキルエーテル、ポリエチレングリコール脂肪酸エステル、ソルビタン脂肪酸エステル、脂肪酸モノグリセリド等の非イオン界面活性剤、両性界面活性剤、シリコーン系界面活性剤等の界面活性剤を用いることができ、これらは組み合わせて用いてもよい。
【０１３９】
上記シランカップリング剤としては、例えば信越化学社製シランカップリング剤を用いることができ、その中でもＫＢＥ−９００７、ＫＢＭ−５０２、ＫＢＥ−４０３等、イソシアネート基、メタクリロイル基、エポキシ基を有するシランカップリング剤が好適に用いられる。
【０１４０】
上記メラミン化合物としては、（ポリ）メチロールメラミン、（ポリ）メチロールグリコールウリル、（ポリ）メチロールベンゾグアナミン、（ポリ）メチロールウレア等の窒素化合物中の活性メチロール基（ＣＨ2ＯＨ基）の全部又は一部（少なくとも２つ）がア
ルキルエーテル化された化合物を挙げることができる。ここで、アルキルエーテルを構成するアルキル基としては、メチル基、エチル基又はブチル基が挙げられ、互いに同一であってもよいし、異なっていてもよい。また、アルキルエーテル化されていないメチロール基は、一分子内で自己縮合していてもよく、二分子間で縮合して、その結果オリゴマー成分が形成されていてもよい。具体的には、ヘキサメトキシメチルメラミン、ヘキサブトキシメチルメラミン、テトラメトキシメチルグリコールウリル、テトラブトキシメチルグリコールウリル等を用いることができる。これらのなかでも、ヘキサメトキシメチルメラミン、ヘキサブトキシメチルメラミン等のアルキルエーテル化されたメラミンが好ましい。
【０１４１】
上記着色感光性組成物は、スピンコーター、ロールコーター、バーコーター、ダイコーター、カーテンコーター、各種の印刷、浸漬等の公知の手段で、ソーダガラス、石英ガラス、半導体基板、金属、紙、プラスチック等の支持基体上に適用することができる。また、一旦フィルム等の支持基体上に施した後、他の支持基体上に転写することもでき、その適用方法に制限はない。
【０１４２】
また、上記着色感光性組成物を硬化させる際に用いられる活性光の光源としては、波長３００〜４５０ｎｍの光を発光するものを用いることができ、例えば、超高圧水銀、水銀蒸気アーク、カーボンアーク、キセノンアーク等を用いることができる。
【０１４３】
更に、露光光源にレーザー光を用いることにより、マスクを用いずに、コンピューター等のデジタル情報から直接画像を形成するレーザー直接描画法が、生産性のみならず、解像性や位置精度等の向上も図れることから有用であり、そのレーザー光としては、３４０〜４３０ｎｍの波長の光が好適に使用されるが、アルゴンイオンレーザー、ヘリウムネオンレーザー、ＹＡＧレーザー、及び半導体レーザー等の可視から赤外領域の光を発するものも用いられる。これらのレーザーを使用する場合には、可視から赤外の当該領域を吸収する増感色素が加えられる。
【０１４４】
上記着色感光性組成物（又はその硬化物）は、光硬化性塗料或いはワニス、光硬化性接着剤、プリント基板、或いはカラーテレビ、ＰＣモニタ、携帯情報端末、デジタルカメラ等のカラー表示の液晶表示パネルにおけるカラーフィルタ、ＣＣＤイメージセンサのカラーフィルタ、プラズマ表示パネル用の電極材料、粉末コーティング、印刷インク、印刷版、接着剤、歯科用組成物、光造形用樹脂、ゲルコート、電子工学用のフォトレジスト、電気メッキレジスト、エッチングレジスト、液状及び乾燥膜の双方、はんだレジスト、種々の表示用途用のカラーフィルタを製造するための或いはプラズマ表示パネル、電気発光表示装置、及びＬＣＤの製造工程において構造を形成するためのレジスト、電気及び電子部品を封入するための組成物、ソルダーレジスト、磁気記録材料、微小機械部品、導波路、光スイッチ、めっき用マスク、エッチングマスク、カラー試験系、ガラス繊維ケーブルコーティング、スクリーン印刷用ステンシル、ステレオリトグラフィによって三次元物体を製造するための材料、ホログラフィ記録用材料、画像記録材料、微細電子回路、脱色材料、画像記録材料のための脱色材料、マイクロカプセルを使用する画像記録材料用の脱色材料、印刷配線板用フォトレジスト材料、ＵＶ及び可視レーザー直接画像系用のフォトレジスト材料、プリント回路基板の逐次積層における誘電体層形成に使用するフォトレジスト材料或いは保護膜等の各種の用途に使用することができ、その用途に特に制限はない。
【０１４５】
上記着色感光性組成物は、カラーフィルタの画素を形成する目的で使用され、特に液晶表示パネル等の画像表示装置用の表示デバイス用カラーフィルタを形成するための感光性組成物として有用である。
【０１４６】
上記表示デバイス用カラーフィルタは、（１）上記着色感光性組成物の塗膜を基板上に形成する工程、（２）該塗膜に所定のパターン形状を有するマスクを介して活性光を照射する工程、（３）露光後の被膜を現像液にて現像する工程、（４）現像後の該被膜を加熱する工程により好ましく形成される。また、本発明の着色感光性組成物は、現像工程の無いインクジェット方式の着色感光性組成物としても有用である。
【０１４７】
次に、本発明の新規の化合物について説明する。尚、特に説明しない点については、本発明の潜在性添加剤においてした説明が適宜適用される。
【０１４８】
本発明の新規の化合物は、上述した本発明の潜在性添加剤に用いられる化合物のうち、下記一般式（２）、下記一般式（６）及び下記一般式（８）で表わされる化合物が該当する。
【０１４９】
【化６２】
2014021023.tif 000064
（式中、Ａは、五員環又は六員環の芳香環又は複素環を表し、
Ｒ201及びＲ202は、それぞれ独立に、水素原子、ハロゲン原子、シアノ基、水酸基、ニトロ基、カルボキシル基、置換基を有していてもよい炭素原子数１〜４０のアルキル基、炭素原子数６〜２０のアリール基、炭素原子数７〜２０のアリールアルキル基又は炭素原子数２〜２０の複素環含有基を表し、
ｄは、１〜３の整数を表し、
ｋは、１〜３の整数を表し、
Ｒ204は、炭素原子数１〜２０のアルキル基、炭素原子数２〜２０のアルケニル基、炭素原子数６〜２０のアリール基、炭素原子数７〜２０のアリールアルキル基、炭素原子数２〜２０の複素環含有基又はトリアルキルシリル基を表し、
該Ｒ201、Ｒ202及びＲ204で表されるアルキル基又はアリールアルキル基中のメチレン基は、炭素−炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｏ−ＣＯ−Ｓ−、−Ｓ−ＣＯ−Ｏ−、−ＣＯ−ＮＨ−、−ＮＨ−ＣＯ−、−ＮＨ−ＣＯ−Ｏ−、−ＮＲ'−、＞Ｐ＝Ｏ、−Ｓ−Ｓ−、又は−ＳＯ2から選ばれた基の組み合わせで置き換わっていてもよく、Ｒ’は、水素原子又は炭素原子数１〜８のアルキル基を表し、
複数のＲ202同士は結合してベンゼン環又はナフタレン環を形成していてもよく、
複数のＲ202及びＲ204はそれぞれ同じでも異なっていてもよく、
Ｘ2は、酸素原子、硫黄原子、下記〔化４〕で表される基、＞Ｃ＝Ｏ、−ＮＨ−ＣＯ−、−ＣＯ−ＮＨ−、＞ＮＲ12、＞ＰＲ12又は下記一般式（３）、（４）あるいは下記[化１０]の群で表されるいずれかの置換基を表し、Ｒ12は、水素原子、置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表し、該脂肪族炭化水素基、芳香環含有炭化水素基及び複素環含有基は、炭素一炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｏ−ＣＯ−Ｓ−、−Ｓ−ＣＯ−Ｏ−、−ＣＯ−ＮＨ−、−ＮＨ−ＣＯ−、−ＮＨ−ＣＯ−Ｏ−、−ＮＲ'−、＞Ｐ＝Ｏ、−Ｓ−Ｓ−、又は−ＳＯ2−から選ばれた基の組み合わせで置き換わっていてもよく、上記芳香環又は複素環は、他の環と縮合されていてもよい。
Ｘ2は、Ａと一緒になって環を形成していてもよい。）
【０１５０】
【化６３】
2014021023.tif 000065
【０１５１】
【化６４】
2014021023.tif 000066
（上記一般式（３）中、Ｙ1及びＹ5は、それぞれ独立に、直接結合、炭素原子数１〜４のアルキレン基を表し、Ｙ2及びＹ4は、それぞれ独立に、酸素原子又は−ＮＲ13−を表し、Ｒ13は、水素原子又は炭素原子数１〜２０の脂肪族炭化水素基を表し、Ｙ3は、直接結合、−ＮＲ16−、二価の炭素原子数１〜３５の脂肪族炭化水素基、炭素原子数６〜３５の芳香環含有炭化水素基又は、下記一般式（５）で表される置換基を表し、該脂肪族炭化水素基又は炭素原子数６〜３５の芳香環含有炭化水素基は、−ＣＯＯ−、−Ｏ−、−ＯＣＯ−、−ＮＨＣＯ−、−ＮＨ−又は−ＣＯＮＨ−で置き換わっていてもよく、Ｒ14及びＲ15は、それぞれ独立に、水素原子、炭素原子数１〜８のアルキル基、炭素原子数６〜２０のアリール基又は炭素原子数７〜２０のアリールアルキル基を表し、Ｒ16は、水素原子、置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表し、該脂肪族炭化水素基、芳香環含有炭化水素基及び複素環含有基は、炭素一炭素二重結合、−Ｏ−、−Ｓ−、−ＣＯ−、−Ｏ−ＣＯ−、−ＣＯ−Ｏ−又は−ＳＯ2−から選ばれた基の組み合わせで置き換わっていてもよい。）
【０１５２】
【化６５】
2014021023.tif 000067
（上記一般式（４）中、Ｙ6及びＹ8は、それぞれ独立に、−ＮＲ17−又は酸素原子で中断されていてもよい炭素原子数１〜４のアルキレン基を表し、Ｙ7は、直接結合、−Ｏ−、−Ｓ−、−ＳＯ2−、−ＣＲ18Ｒ19−又は下記[化６６]〜[化６８]で表されるいずれかの置換基を表し、Ｒ17は、水素原子又は炭素原子数１〜２０の脂肪族炭化水素基を表し、Ｒ18及びＲ19は、それぞれ独立に、水素原子又は置換基を有していてもよい炭素原子数１〜８のアルキル基を表し、Ｒ100及びＲ101は、それぞれ独立に、水素原子、ハロゲン原子、シアノ基、水酸基、ニトロ基、カルボキシル基、炭素原子数１〜８のアルキル基又は炭素原子数１〜８のアルコキシ基を表し、ｅは１〜４の数を表し、ｆは１〜４の数を表す。）
【０１５３】
【化６６】
2014021023.tif 000068
（上記式中、Ｒ21は水素原子、置換基を有していてもよいフェニル基、又は炭素原子数３〜１０のシクロアルキル基を表し、Ｒ22は炭素原子数１〜１０のアルキル基、炭素原子数１〜１０のアルコキシ基、炭素原子数２〜１０のアルケニル基又はハロゲン原子を表し、上記アルキル基、アルコキシ基及びアルケニル基は置換基を有していてもよく、ａは０〜５の整数である。）
【０１５４】
【化６７】
2014021023.tif 000069
（式中、Ｒ102及びＲ103は、それぞれ独立に、水素原子、ハロゲン原子、シアノ基、水酸基、ニトロ基、カルボキシル基、炭素原子数１〜８のアルキル基又は炭素原子数１〜８のアルコキシ基を表し、ｉは１〜４の数を表し、ｊは１〜４の数を表す。）
【０１５５】
【化６８】
2014021023.tif 000070
（上記式中、Ｒ23及びＲ24は、それぞれ独立に、置換基を有していてもよい炭素原子数１〜１０のアルキル基、置換基を有していてもよい炭素原子数６〜２０のアリール基、置換基を有していてもよい炭素原子数６〜２０のアリールオキシ基、置換基を有していてもよい炭素原子数６〜２０のアリールチオ基、置換基を有していてもよい炭素原子数６〜２０のアリールアルケニル基、置換基を有していてもよい炭素原子数７〜２０のアリールアルキル基、置換基を有していてもよい炭素原子数２〜２０の複素環含有基又はハロゲン原子を表し、該アルキル基及びアリールアルキル基中のメチレン基は不飽和結合、−Ｏ−又は−Ｓ−で置き換わっていてもよく、Ｒ23は、隣接するＲ23同士で環を形成していてもよく、ｂは０〜４の数を表し、ｃは０〜８の数を表し、ｇとｈの数の合計は２〜４である。）
【０１５６】
【化６９】
2014021023.tif 000071
（式中、Ｒ31は、水素原子、置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表し、該脂肪族炭化水素基は、炭素一炭素二重結合、−Ｏ−、−Ｓ−、−ＣＯ−、−Ｏ−ＣＯ−、−ＣＯ−Ｏ−又は−ＳＯ2−で置き換わっていてもよい。）
【０１５７】
【化７０】
2014021023.tif 000072
（上記一般式（５）中、Ｙ9及びＹ10は、それぞれ独立に、炭素原子数１〜４のアルキレン基を表す。）
【０１５８】
【化７１】
2014021023.tif 000073
（式中、Ａは、五員環又は六員環の芳香環又は複素環を表し、
Ｒ301及びＲ302は、それぞれ独立に、水素原子、ハロゲン原子、シアノ基、水酸基、ニトロ基、カルボキシル基、置換基を有していてもよい炭素原子数１〜４０のアルキル基、炭素原子数６〜２０のアリール基、炭素原子数７〜２０のアリールアルキル基又は炭素原子数２〜２０の複素環含有基を表し、
ｄは、１〜３の整数を表し、
ｋは、１〜３の整数を表し、
Ｒ304は、炭素原子数１〜２０のアルキル基、炭素原子数２〜２０のアルケニル基、炭素原子数６〜２０のアリール基、炭素原子数７〜２０のアリールアルキル基、炭素原子数２〜２０の複素環含有基又はトリアルキルシリル基を表し、
Ｒ301、Ｒ302及びＲ304で表されるアルキル基又はアリールアルキル基中のメチレン基は、炭素−炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｏ−ＣＯ−Ｓ−、−Ｓ−ＣＯ−Ｏ−、−ＣＯ−ＮＨ−、−ＮＨ−ＣＯ−、−ＮＨ−ＣＯ−Ｏ−、−ＮＲ'−、＞Ｐ＝Ｏ、−Ｓ−Ｓ−、−ＳＯ2−又は窒素原子から選ばれた基の組み合わせで置き換わっていてもよく、Ｒ’は、水素原子又は炭素原子数１〜８のアルキル基を表し、
複数のＲ302同士は結合してベンゼン環又はナフタレン環を形成していてもよく、
複数のＲ302及びＲ304はそれぞれ同じでも異なっていてもよく、
Ｘ3は、下記一般式（７）で表される置換基を表す。
Ｘ3は、Ａと一緒になって環を形成していてもよく、上記芳香環又は複素環は、他の環と縮合されていてもよい。）
【０１５９】
【化７２】
2014021023.tif 000074
（上記一般式（７）中、Ｙ11は、三価の炭素原子数３〜３５の脂肪族炭化水素基、炭素原子数３〜３５の脂環族炭化水素基、炭素原子数６〜３５の芳香環含有炭化水素基若しくは炭素原子数２〜３５の複素環含有基を表し、Ｚ1、Ｚ2及びＺ3は、それぞれ独立に、直接結合、−Ｏ−、−Ｓ−、＞ＣＯ、−ＣＯ−Ｏ−、−Ｏ−ＣＯ−、−ＳＯ2−、−ＳＳ−、−ＳＯ−、＞ＮＲ32、＞ＰＲ32又は置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表し、Ｒ32は、水素原子、置換基を有していてもよい炭素原子数１〜３５の脂肪族炭化水素基、置換基を有していてもよい炭素原子数６〜３５の芳香環含有炭化水素基又は置換基を有していてもよい炭素原子数２〜３５の複素環含有基を表し、該脂肪族炭化水素基は、炭素一炭素二重結合、−Ｏ−、−Ｓ−、−ＣＯ−、−Ｏ−ＣＯ−、−ＣＯ−Ｏ−又は−ＳＯ2−から選ばれた基の組み合わせで置き換わっていてもよい。
【０１６０】
【化７３】
2014021023.tif 000075
（式中、Ａは、五員環又は六員環の芳香環又は複素環を表し、
Ｒ401及びＲ402は、それぞれ独立に、水素原子、ハロゲン原子、シアノ基、水酸基、ニトロ基、カルボキシル基、置換基を有していてもよい炭素原子数１〜４０のアルキル基、炭素原子数６〜２０のアリール基、炭素原子数７〜２０のアリールアルキル基又は炭素原子数２〜２０の複素環含有基を表し、
ｄは、１〜３の整数を表し、
ｋは、１〜３の整数を表し、
Ｒ404は、炭素原子数１〜２０のアルキル基、炭素原子数２〜２０のアルケニル基、炭素原子数６〜２０のアリール基、炭素原子数７〜２０のアリールアルキル基、炭素原子数２〜２０の複素環含有基又はトリアルキルシリル基を表し、
Ｒ401、Ｒ402及びＲ404で表されるアルキル基又はアリールアルキル基中のメチレン基は、炭素−炭素二重結合、−Ｏ−、−Ｓ−、−ＣＯ−、−Ｏ−ＣＯ−、−ＣＯ−Ｏ−、−Ｏ−ＣＯ−Ｏ−、−Ｏ−ＣＯ−Ｏ−、−Ｓ−ＣＯ−、−ＣＯ−Ｓ−、−Ｏ−ＣＯ−Ｓ−、−Ｓ−ＣＯ−Ｏ−、−ＣＯ−ＮＨ−、−ＮＨ−ＣＯ−、−ＮＨ−ＣＯ−Ｏ−、−ＮＲ'−、＞Ｐ＝Ｏ、−Ｓ−Ｓ−、又は−ＳＯ2から選ばれた基の組み合わせで置き換わっていてもよく、Ｒ’は、水素原子又は炭素原子数１〜８のアルキル基を表し、
複数のＲ402同士は結合してベンゼン環又はナフタレン環を形成していてもよく、
複数のＲ402及びＲ404はそれぞれ同じでも異なっていてもよく、
ｎは４〜６の数を表し、
Ｘ4は、ｎ＝４のとき下記一般式（９）で表される置換基を表し、ｎ＝５のとき下記一般式（１０）で表される置換基を表し、ｎ＝６のとき下記一般式（１１）で表される置換基を表す。
Ｘ4は、Ａと一緒になって環を形成していてもよく、上記芳香環又は複素環は、他の環と縮合されていてもよい。）
【０１６１】
【化７４】
2014021023.tif 000076
（上記一般式（９）中、Ｙ12は、炭素原子、又は、四価の炭素原子数１〜３５の脂肪族炭化水素基、炭素原子数６〜３５の芳香環含有炭化水素基若しくは炭素原子数２〜３５の複素環含有基を表し、該脂肪族炭化水素基は、−ＣＯＯ−、−Ｏ−、−ＯＣＯ−、−ＮＨＣＯ−、−ＮＨ−又は−ＣＯＮＨ−から選ばれた基の組み合わせで置き換わっていてもよく、Ｚ1〜Ｚ4は、それぞれ独立に、上記一般式（７）におけるＺ1〜Ｚ3で表される基と同じ範囲の基である。）
【０１６２】
【化７５】
2014021023.tif 000077
（上記一般式（１０）中、Ｙ13は、五価の炭素原子数２〜３５の脂肪族炭化水素基、炭素原子数６〜３０の芳香環含有炭化水素基又は炭素原子数２〜３０の複素環含有基を表し、該脂肪族炭化水素基は、−ＣＯＯ−、−Ｏ−、−ＯＣＯ−、−ＮＨＣＯ−、−ＮＨ−又は−ＣＯＮＨ−から選ばれた基の組み合わせで置き換わっていてもよく、Ｚ1〜Ｚ5は、それぞれ独立に、上記一般式（７）におけるＺ1〜Ｚ3で表される基と同じ範囲の基である。
【０１６３】
【化７６】
2014021023.tif 000078
（上記一般式（１１）中、Ｙ14は、六価の炭素原子数２〜３５の脂肪族炭化水素基、炭素原子数６〜３５の芳香環含有炭化水素基又は炭素原子数２〜３５の複素環含有基を表し、該脂肪族炭化水素基は、−ＣＯＯ−、−Ｏ−、−ＯＣＯ−、−ＮＨＣＯ−、−ＮＨ−又は−ＣＯＮＨ−から選ばれた基の組み合わせで置き換わっていてもよく、Ｚ1〜Ｚ6は、それぞれ独立に、上記一般式（７）におけるＺ1〜Ｚ3で表される基と同じ範囲の基である。）
【実施例】
【０１６４】
以下、実施例等を挙げて本発明を更に詳細に説明するが、本発明はこれらの実施例等に限定されるものではない。【０１６５】
［製造例１−１］化合物Ｎｏ．１の合成
フェノール化合物０．０１ｍｏｌ、二炭酸ジ−ｔｅｒｔ−ブチル０．０５ｍｏｌ及びピリジン３０ｇを混合し、窒素雰囲気下、室温で４−ジメチルアミノピリジン０．０２５ｍｏｌを加え、６０℃で３時間撹拌した。室温まで冷却後、反応液をイオン交換水１５０ｇに注ぎ、クロロホルム２００ｇを加えて油水分離を行った。有機層を無水硫酸ナトリウムで乾燥後、溶媒を留去し、残渣にメタノール１００ｇを加えて晶析を行った。得られた白色粉状結晶を６０℃で３時間減圧乾燥させ、目的物を得た。得られた白色粉状結晶が目的物であることは1Ｈ−ＮＭＲ、ＩＲにて確認した。また、融点を測定した。結果を［表１］〜［表３］に示す。【０１６６】
化合物Ｎｏ．１
【化７７】
2014021023.tif 000079
【０１６７】
［実施例１−１〜１−９］化合物Ｎｏ．２〜化合物Ｎｏ．１０の合成
製造例１−１と同様にして、化合物Ｎｏ．２〜Ｎｏ．１０を合成した。【０１６８】
化合物Ｎｏ．２  
【化７８】
2014021023.tif 000080
【０１６９】
化合物Ｎｏ．３
【化７９】
2014021023.tif 000081
【０１７０】
化合物Ｎｏ．４
【化８０】
2014021023.tif 000082
【０１７１】
化合物Ｎｏ．５
【化８０Ａ】
2014021023.tif 000083
【０１７２】
化合物Ｎｏ．６
【化８０Ｂ】
2014021023.tif 000084
【０１７３】
化合物Ｎｏ．７
【化８０Ｃ】
2014021023.tif 000085
【０１７４】
化合物Ｎｏ．８
【化８０Ｄ】
2014021023.tif 000086
【０１７５】
化合物Ｎｏ．９
【化８０Ｅ】
2014021023.tif 000087
【０１７６】
化合物Ｎｏ．１０
【化８０Ｆ】
2014021023.tif 000088
【０１７７】
化合物Ｎｏ．１１
【化８０Ｇ】
2014021023.tif 000089
【０１７８】
【表１】
2014021023.tif 000090
【０１７９】
【表２】
2014021023.tif 000091
【０１８０】
【表３】
2014021023.tif 000092
【０１８１】
[実施例２−１及び比較例２−１]重合性組成物Ｎｏ．１及び比較重合性組成物Ｎｏ．１の調製
５０ｍｌ四つ口フラスコに、メタクリル酸メチル２．９７ｇ及びアゾイソブチロニトリ  ル０．０３ｇを入れ、化合物Ｎｏ．１（実施例２）又は比較化合物Ｎｏ．１を０．０１  ｇとトルエン７．００ｇを加え、８０℃で２時間撹拌した。ＧＰＣを測定し重合物の分  子量を測定した。結果を〔表４〕に示す。【０１８２】
【表４】
2014021023.tif 000093
【０１８３】
比較化合物Ｎｏ．１
【化８１】
2014021023.tif 000094
【０１８４】
上記結果より、フェノール基を有する化合物を加えた比較重合性組成物が重合阻害を起こしているのに対し、本発明の潜在性添加剤を加えた重合性組成物は重合阻害を起こさないことが明らかである。【０１８５】
［実施例３−１〜３−８及び比較例３−１〜３−８］着色感光性組成物Ｎｏ．１〜Ｎｏ．３及び比較着色感光性組成物Ｎｏ．１〜Ｎｏ．３の調製
＜ステップ１＞感光性組成物Ｎｏ．１〜Ｎｏ．８及び比較感光性組成物Ｎｏ．１〜Ｎｏ．８の調製
ＳＰＣ−１０００（昭和電工社製、固形分２９％のＰＧＭＥＡ溶液）５０．９ｇ、アロニックスＭ−４５０（東亜合成社製）１１．９ｇ、ＯＸＥ−０１（ＢＡＳＦ社製）１．０４ｇ、ＰＧＭＥＡ３４．０ｇ、ＦＺ２１２２（東レ・ダウコーニング社製、固形分１％のＰＧＭＥＡ溶液）２．９ｇ及び[表５]記載の潜在性添加剤０．８１ｇを混合し、不溶物が無くなるまで撹拌し、感光性組成物Ｎｏ．１〜Ｎｏ．８及び比較感光性組成物Ｎｏ．１〜Ｎｏ．８を得た。【０１８６】
【表５】
2014021023.tif 000095
【０１８７】
＜ステップ２＞着色剤溶液Ｎｏ．１〜Ｎｏ．３の調製
着色剤０．１０ｇに、ＰＧＭＥＡ１．９０ｇを加え、撹拌して溶解させた。【０１８８】
＜ステップ３＞着色感光性組成物Ｎｏ．１〜Ｎｏ．８及び比較着色感光性組成物Ｎｏ．１〜Ｎｏ．８の調製
ステップ１で得られた感光性組成物Ｎｏ．１〜Ｎｏ．８及び比較感光性組成物Ｎｏ．１〜Ｎｏ．８を２．５０ｇとステップ２で得られた着色剤溶液Ｎｏ．１〜Ｎｏ．８の１．００ｇとを[表５]記載のように混合して均一になるまで撹拌し、着色感光性組成物Ｎｏ．１〜Ｎｏ．８及び比較着色感光性組成物Ｎｏ．１〜Ｎｏ．８を得た。【０１８９】
化合物Ｎｏ．  Ｄ−１
【化８２】
2014021023.tif 000096
【０１９０】
化合物Ｎｏ．  Ｄ−２
【化８３】
2014021023.tif 000097
【０１９１】
化合物Ｎｏ．  Ｄ−３
【化８４】
2014021023.tif 000098
【０１９２】
化合物Ｎｏ．Ｄ−４
【化８５】
2014021023.tif 000099
【０１９３】
化合物Ｎｏ．Ｄ−５
【化８６】
2014021023.tif 000100
【０１９４】
化合物Ｎｏ．Ｄ−６
【化８７】
2014021023.tif 000101
【０１９５】
化合物Ｎｏ．Ｄ−７
【化８８】
2014021023.tif 000102
【０１９６】
化合物Ｎｏ．Ｄ−８
【化８９】
2014021023.tif 000103
【０１９７】
［実施例４−１及び比較例４−１〜４−２］感光性組成物Ｎｏ．９及び比較光硬化性組成物Ｎｏ．９〜Ｎｏ．１０の調製
ＳＰＣ−１０００（昭和電工社製、固形分２９％のＰＧＭＥＡ溶液）５０．９ｇ、アロニックスＭ−４５０（東亜合成社製）１１．９ｇ、ＮＣＩ−９３０（ＡＤＥＫＡ社製）０．３ｇ、ＰＧＭＥＡ３４．０ｇ、ＦＺ２１２２（東レ・ダウコーニング社製、固形分１％のＰＧＭＥＡ溶液）２．９ｇ及び[表６]記載の添加剤０．８１ｇを混合し、不溶物が無くなるまで撹拌し、感光性組成物Ｎｏ．９及び比較感光性組成物Ｎｏ．９〜Ｎｏ．１０を得た。【０１９８】
【表６】
2014021023.tif 000104
【０１９９】
比較化合物Ｎｏ．２
【化９０】
2014021023.tif 000105
【０２００】
［実施例５−１及び比較例５−１〜５−２］熱硬化性組成物Ｎｏ．１及び比較熱硬化性組成物Ｎｏ．１〜Ｎｏ．２の調製
[表７]の配合に従って樹脂及び添加剤を混合し、５０℃で３００〜４００ｒｐｍの撹拌速度で１時間撹拌して均一に溶解させた。熱開始剤としてＣＰ−６６(ＡＤＥＫＡ社製）０．７５ｇを加えて撹拌速度４００〜５００ｒｐｍで１時間撹拌した。尚、数値は質量部を表す。【０２０１】
【表７】
2014021023.tif 000106
＊１：２，２−ビス（３，４−エポキシシクロヘキシルプロパン）
＊２：水添ビスフェノールＡ型エポキシ樹脂；三菱化学社製
＊３：エポキシ化ポリブタジエン（ＡＤＥＫＡ社製）【０２０２】
［実施例６−１及び比較例６−１〜６−２］光硬化性組成物Ｎｏ．１及び比較光硬化性組成物Ｎｏ．１〜Ｎｏ．２の調製
＜ステップ１＞光硬化性組成物Ｎｏ．１及び比較光硬化性組成物Ｎｏ．１〜Ｎｏ．２の調製
ＳＰＣ−１０００（昭和電工社製、固形分２９％のＰＧＭＥＡ溶液）４９．６ｇ、アロニックスＭ−４５０（東亜合成社製）１１．５ｇ、ＯＸＥ−０１（ＢＡＳＦ社製）１．０ｇ、ＰＧＭＥＡ３５．０ｇ、ＦＺ２１２２（東レ・ダウコーニング社製、固形分１％のＰＧＭＥＡ溶液）２．９ｇ及び[表８]記載の添加剤２.０ｇを混合し、光硬化性組成物Ｎｏ．１及び比較光硬化性組成物Ｎｏ．１〜Ｎｏ．２を得た。【０２０３】
【表８】
2014021023.tif 000107
【０２０４】
比較化合物Ｎｏ．３
【化９１】
2014021023.tif 000108
【０２０５】
［評価例１−１〜１−８及び比較評価例１−１〜１−８］焼成による耐熱性評価
上記で得られた着色感光性組成物Ｎｏ．１〜Ｎｏ．８並びに比較着色感光性組成物Ｎｏ．１〜Ｎｏ．８をガラス基板に４１０ｒｐｍ×７ｓｅｃの条件で塗工し、ホットプレートで乾燥（９０℃、９０ｓｅｃ）させた。得られた塗膜に超高圧水銀ランプで露光（１５０ｍＪ／ｃｍ2）した。露光後の塗膜を、２３０℃×３０ｍｉｎの条件で焼成した。用いた着色剤の極大吸収波長（λmax）における焼成前（露光後）の塗膜の吸光度と焼成後の塗膜の吸光度を測定し、焼成前（露光後）の塗膜の吸光度を１００としたときの相対強度として評価した。尚、焼成後の塗膜の吸光度が１００に近いほど耐熱性が高いことを示す。結果を［表９］に示す。【０２０６】
【表９】
2014021023.tif 000109
【０２０７】
上記結果より、同じ着色剤を有する着色感光性組成物で比較すると、本発明の着色感光性組成物は、潜在性添加剤を含有するため比較着色感光性組成物より耐熱性が高いことは明らかである。【０２０８】
［評価例２−１〜２−３及び比較評価例２−１〜２−６］線幅感度の測定（硬化阻害の検証）
実施例３−１〜３−３で調製した着色感光性組成物Ｎｏ．１〜Ｎｏ．３並びに比較例３−１〜３−３で調製した比較着色感光性組成物Ｎｏ．１〜Ｎｏ．３、及び、比較着色感光性組成物Ｎｏ．１〜Ｎｏ．３にそれぞれ比較化合物Ｎｏ．２の０．８１ｇを加えた比較着色感光性組成物Ｎｏ．４〜Ｎｏ．６を、それぞれガラス基板に４１０ｒｐｍ×７ｓｅｃの条件で塗工し、ホットプレートで乾燥（９０℃、９０ｓｅｃ）させた。得られた塗膜に２０μｍのギャップをおいたマスクを介し超高圧水銀ランプで露光（５０ｍＪ／ｃｍ2〜２７０ｍＪ／ｃｍ2まで３０ｍＪ／ｃｍ2おき８分割）した。露光後の塗膜を、アルカリ現像液で現像を行った後、２３０℃×３０ｍｉｎの条件で焼成した。マスク開口２０μｍにおいて各露光量での線幅をプロットし、線幅が２０μｍになる露光量を線幅感度とした。結果を[表１０]に示す。尚、値が小さいほど感度が高いと言える。【０２０９】
【表１０】
2014021023.tif 000110
【０２１０】
上記結果より、従来用いられているフェノール系酸化防止剤である比較化合物Ｎｏ．２を用いた比較着色感光性組成物Ｎｏ．４〜Ｎｏ．６の硬化物は、線幅感度が低く硬化阻害が起こっているが、本発明の潜在性酸化防止剤を用いた着色感光性組成物Ｎｏ．１〜Ｎｏ．３の硬化物は線幅感度が高く硬化阻害が起こっていない。【０２１１】
［評価例３−１及び比較評価例３−１〜３−２］焼成による耐熱性評価
上記で得られた感光性組成物Ｎｏ．９並びに比較感光性組成物Ｎｏ．９〜Ｎｏ．１０について、上記評価例１と同様に耐熱性評価を行った。結果を［表１１］に示す。
上記で得られた感光性組成物Ｎｏ．９並びに比較感光性組成物Ｎｏ．９〜Ｎｏ．１０をガラス基板に４１０ｒｐｍ×７ｓｅｃの条件で塗工し、ホットプレートで乾燥（９０℃、９０ｓｅｃ）させた。得られた塗膜に超高圧水銀ランプで露光（１５０ｍＪ／ｃｍ2）した。露光後の塗膜を、２３０℃×９０ｍｉｎの条件で焼成した。焼成後の塗膜の透過率を測定して評価した。尚、焼成後の塗膜の透過率が１００に近いほど耐熱性が高いことを示す。結果を［表１１］に示す。【０２１２】
【表１１】
2014021023.tif 000111
【０２１３】
上記結果より、本発明の感光性組成物は、潜在性添加剤を含有するため比較感光性組成物より耐熱性が高いことは明らかである。【０２１４】
［評価例４−１及び比較評価例４−１〜４−２］線幅感度の測定
上記で得られた感光性組成物Ｎｏ．９並びに比較感光性組成物Ｎｏ．９〜Ｎｏ．１０について、上記評価例１と同様に線幅感度の測定を行った。結果を[表１２]に示す。【０２１５】
【表１２】
2014021023.tif 000112
【０２１６】
上記結果より、従来用いられているフェノール系酸化防止剤である比較化合物Ｎｏ．２を用いた比較感光性組成物Ｎｏ．９の硬化物は、線幅感度が低く硬化阻害が起こっているが、本発明の潜在性酸化防止剤を用いた感光性組成物Ｎｏ．９の硬化物は線幅感度が高く硬化阻害が起こっていない。【０２１７】
［評価例５−１及び比較評価例５−１〜５−２］熱硬化の評価
未処理のＰＥＴフィルムを貼り付けたガラス基板に、０．５〜１．０ｍｍ厚のフッ素樹脂スペーサー（間隙部材）を設け、このスペーサーを介して離型処理を施したガラス基板を重ね、上記で得られた熱硬化性組成物Ｎｏ．１及び比較熱硬化性組成物Ｎｏ．１〜Ｎｏ．２を注入した。オーブン中１５０℃で１時間加熱し、ポストキュアを行った。冷却後にガラス基板から取り出し、ガラス基板から樹脂硬化膜を剥離した。硬化物を２００℃／１ｈで加熱して耐熱性試験を行い、耐熱性試験前後の硬化物の透過率を吸光光度計で測定した。結果を[表１３]に示す。【０２１８】
【表１３】
2014021023.tif 000113
【０２１９】
［評価例６−１及び比較評価例６−１〜６−２］熱硬化性組成物のポットライフ評価
上記で得られた熱硬化性組成物Ｎｏ．１及び比較熱硬化性組成物Ｎｏ．１について、冷暗所に放置して、粘度が３０％増加するまでの日数を数えてポットライフ評価とした。結果を[表１４]に示す。【０２２０】
【表１４】
2014021023.tif 000114
【０２２１】
[表１３]より、本発明の添加剤を添加した熱硬化性組成物Ｎｏ．１及び比較化合物を添加した比較熱硬化性組成物Ｎｏ．1は、添加剤を添加していない比較熱硬化性組成物Ｎｏ．2に比べて耐熱試験後の４００ｎｍにおける透過率が高く、耐熱性が高い。また、[表１４]より、本発明の添加剤は、フェノール基を保護しているので比較化合物よりポットライフが長く、貯蔵安定性に優れる。よって、本発明の添加剤は、熱硬化性組成物に好適であることが明らかである。【０２２２】
［評価例７−１及び比較評価例７−１］焼成による紫外線吸収剤再生評価
上記で得られた光硬化性組成物Ｎｏ．１並びに比較光硬化性組成物Ｎｏ．２をガラス基板に４１０ｒｐｍ×７ｓｅｃの条件で塗工し、ホットプレートで乾燥（９０℃、９０ｓｅｃ）させた。得られた塗膜に超高圧水銀ランプで露光（１５０ｍＪ／ｃｍ2）した。露光後の塗膜を、２３０℃×３０ｍｉｎの条件で焼成した。焼成前（露光後）の塗膜の透過率と焼成後の塗膜の３６５ｎｍにおける透過率を測定した。尚、比較光硬化性組成物Ｎｏ．１は、溶解せず白濁したため評価を行わなかった。結果を［表１５］に示す。【０２２３】
【表１５】
2014021023.tif 000115
【０２２４】
比較評価例７−１において、焼成後に透過率が高くなっているのは、３６５ｎｍの光を吸収する光ラジカル重合開始剤が焼成時に熱分解して、３６５ｎｍに吸収を持たなくなったためである。評価例７−１でも同様に光ラジカル重合開始剤が熱分解しているが、本発明の潜在性添加剤が焼成後に脱保護が行われて、３６５ｎｍの光を吸収する紫外線吸収剤として作用したことが明らかである。【０２２５】
上記結果より、本発明の潜在性添加剤を加えた光硬化性組成物は、焼成後に脱保護が行われてフェノール基を有する紫外線吸収剤として作用したことが明らかである。【０２２６】
[参考例]潜在性酸化防止剤の加熱脱保護の検証
化合物Ｎｏ．１を５ｍｇ測りとり、熱質量測定装置にて室温から２３０℃まで昇温（１０℃／ｍｉｎ）した後、３０分間２３０℃で加熱下においたところ、２６質量％の減少が見られた。すなわち、この減少分はｔ−ブトキシカルボニル基に相当し、加熱により脱保護が行われたことを示唆している。また、1Ｈ−ＮＭＲ、ＩＲ測定を行い、フェノールが生成していることを確認した。【０２２７】
【表１６】
2014021023.tif 000116
【０２２８】
下線のケミカルシフトが示すように、ｔ−ブトキシカルボニル基のプロトンが消失し、新たにフェノール性のプロトンが表れていることが分かる。【０２２９】
【表１７】
2014021023.tif 000117
【０２３０】
下線の波数が示すように、Ｃ＝Ｏの伸縮振動が消失し、新たにＯＨの伸縮振動が表れていることが分かる。【０２３１】
上記結果より本発明の潜在性添加剤は、加熱によりフェノール性添加剤となることが明らかである。【０２３２】
以上の結果より、本発明の潜在性添加剤は、室温では不活性で所定の温度に加熱することにより活性となることは明らかであり、その潜在性添加剤を含有する組成物の硬化物は、硬化阻害を起こさず耐熱性に優れることは明白である。
【国際調査報告】
2014021023.tif 000136
2014021023.tif 000137
2014021023.tif 000138
2014021023.tif 000139